(57)【要約】幅木などのフローリングアクセサリーを製造するための組成、および、その組成を製造するための処理。組成は、一緒に硬化させられる第１の配合および第２の配合を含む。組成は、急速に再生可能である材料、天然の充填剤を組み込み、そしてリニアフィートあたりの低重量を実現している。【選択図】図１
2013525625.tif 000002
【特許請求の範囲】
【請求項１】
フローリングアクセサリーを製造するための組成または配合であって、前記組成は、一緒に硬化されて前記組成を形成する、第１の配合および第２の配合を含んでおり、前記組成にはハロゲンを含まず、かつフタル酸塩を含まず、前記第１の配合は、１０〜６０ｐｈｒの量のゴムベースエラストマー材料と、２５〜８０ｐｈｒの量の第１のオレフィン重合体と、０〜３５ｐｈｒの量の高分子可塑剤と、０〜３０ｐｈｒの量で提供される少なくとも１つの第２のオレフィン重合体（前記第１のオレフィン重合体と異なるもの、または同じもの）と、少なくとも１つの難燃性材料を含む難燃性システムであって、２５〜２００ｐｈｒの量で提供される前記難燃性システムと、５〜３０ｐｈｒの量で提供される防煙剤／チャー形成剤材料と、２〜１０のｐｈｒの量で提供される反発力減力剤／接着促進剤と、を含み、および、前記第２の配合は、１０〜４０ｐｈｒの量の第１のオレフィン重合体と、１０〜４０ｐｈｒの量の、第１のオレフィン重合体と同じまたは異なる第２のオレフィン重合体と、１〜２５ｐｈｒの量の高分子可塑剤と、０〜２５ｐｈｒの量の相容化剤と、０〜１００ｐｈｒの量の、第１のおよび／または第２のオレフィン重合体と同じまたは異なる、少なくとも１つの第３のオレフィン重合体と、１〜１０ｐｈｒの量の耐久性促進剤と、５〜５０ｐｈｒの量の少なくとも１つの難燃性材料を含む難燃性システムと、１〜１０ｐｈｒの量の防煙剤／チャー形成剤材料と、０〜５ｐｈｒの量の安定剤と、を含む組成または配合。
【請求項２】
前記第１の配合が、０〜２０ｐｈｒの量の少なくとも１つの追加のゴムベース材料と、０〜１０ｐｈｒの量の少なくとも１つの温度／熱安定剤と、０〜２０ｐｈｒの量の少なくとも２つの反応性硬化剤と、０〜２０ｐｈｒの量の少なくとも１つの充填剤材料と、０〜５０ｐｈｒの量の少なくとも１つの添加剤と、０〜１０ｐｈｒの量の少なくとも１つの軽量化剤（ｗｅｉｇｈｔ  ｒｅｄｕｃｅｒ  ｍａｔｅｒｉａｌ）と、０〜１ｐｈｒの量の安定剤と、０〜５ｐｈｒの量の少なくとも１つの潤滑剤と、０〜２５ｐｈｒの量の追加の可塑剤と、を更に含む請求項１に記載の組成。
【請求項３】
前記第２の配合が、０〜５ｐｈｒの量の着色剤と、１〜７．５ｐｈｒの量の少なくとも１つの潤滑剤と、０〜１０ｐｈｒの量の温度安定剤と、を更に含む請求項１に記載の組成。
【請求項４】
前記フローリングアクセサリーは、上塗り層および下塗り層を含む幅木であり、かつ、前記第１の配合は、前記フローリングアクセサリーの前記下塗り層を形成する、および、前記第２の配合は、前記フローリングアクセサリーの前記上塗り層を形成する、請求項１に記載の組成。
【請求項５】
前記第１の配合の前記ゴムベースエラストマー材料が、約４０ｐｈｒの量で提供される、請求項１に記載の組成。
【請求項６】
前記ゴムベースエラストマー材料が、エチレン・プロピレン・ジエンモノマ、エチレン・プロピレン・ジエンモノマ（Ｍ−クラス）ゴム、スチレン−ブタジエンゴム、エチレン−プロピレン共重合体および天然ゴムからなる群から選択される、請求項１に記載の組成。
【請求項７】
前記第１の配合の前記第１のオレフィン重合体が、約４０ｐｈｒの量で提供される、請求項１に記載の組成。
【請求項８】
前記第１のオレフィン重合体が、軟質、非晶質ポリオレフィン、ポリプロピレン／ポリプロペンまたはその共重合体、エチレンアルファオレフィン共重合体、エチレン−オクテン共重合体および超低密度エチレン−オクテン共重合体からなる群から選択される、請求項１に記載の組成。
【請求項９】
前記第１の配合の前記高分子可塑剤が、約５ｐｈｒの量で提供される、請求項１に記載の組成。
【請求項１０】
前記高分子可塑剤は、非ブルーミング可塑剤である、請求項１に記載の組成。
【請求項１１】
前記高分子可塑剤は、油（ｆａｃｔｕｓ）からなる群から選択される、請求項１０に記載の組成。
【請求項１２】
前記油は、植物油、大豆、とうもろこし油および加硫された植物油からなる油の群から選択される、請求項１１に記載の組成。
【請求項１３】
前記第１の配合の前記少なくとも１つの第２のオレフィン重合体が、約２０ｐｈｒの量で提供される、請求項１に記載の組成。
【請求項１４】
前記少なくとも１つの第２のオレフィン重合体は、ポリオレフィン、ポリエチレン、エチレン酢酸ビニル（ＥＶＡ）、ＥＶＡエマルジョン類、ポリビニルアセテート（ＰＶＡＣ）、酢酸ビニル（ＶＡＭ）に基づく共重合体、酢酸ビニル・エチレン（ＶＡＥ）およびホットメルト系接着剤ホらなる群から選択される、請求項１に記載の組成。
【請求項１５】
前記第１の配合の前記難燃性システムが、約１６２〜１７５ｐｈｒの量で提供される、請求項１に記載の組成。
【請求項１６】
前記難燃性システムが、三水和アルミナ、ピロリン酸塩、水酸化マグネシウム、シラン、ステアリン酸処理または無処理の水酸化マグネシウム、シアヌル酸メラミン、ポリリン酸メラミン、リン酸メラミン、雲母およびその誘導体からなる群から選択される少なくとも１つの材料を含む、請求項１に記載の組成。
【請求項１７】
前記難燃性システムが、９７．５ｐｈｒで提供される三水和アルミナ、５５ｐｈｒで提供される水酸化マグネシウムおよび１０ｐｈｒで提供されるポリリン酸メラミンを含む、請求項１６に記載の組成。
【請求項１８】
前記難燃性システムが、三水和アルミナから成る、請求項１６に記載の組成。
【請求項１９】
前記第１の配合の前記防煙剤／チャー形成剤が、共力剤と組合わせて提供される、請求項１に記載の組成。
【請求項２０】
前記第１の配合の前記防煙剤／チャー形成剤が、少なくとも１つの防煙剤材料および／またはチャー形成剤材料を含む、請求項１に記載の組成。
【請求項２１】
前記第１の配合の前記防煙剤／チャー形成剤は、１５ｐｈｒの量で提供される、請求項１に記載の組成。
【請求項２２】
前記防煙剤／チャー形成剤は、ホウ素化合物、ホウ酸亜鉛、ホウ酸およびホウ砂からなる群から選択される、請求項１に記載の組成。
【請求項２３】
前記反発力減力剤／接着促進剤は、７．５ｐｈｒの量で提供される、請求項１に記載の組成。
【請求項２４】
前記反発力減力剤／接着促進剤は、急速に再生可能な内容物を有する材料を含む、請求項１に記載の成分。
【請求項２５】
前記反発力減力剤／接着促進剤は、ロジンおよび樹脂からなる群から選択される材料を含む請求項２４に記載の成分。
【請求項２６】
前記反発力減力剤／接着促進剤は、トール油ロジン、トール油樹脂、トール油ロジンのエステル、トール油樹脂のエステル、パインロジン、松脂、パインロジンのエステル、松脂のエステルおよび上述に同等の殻抽出物からなるロジンおよび樹脂の群から選択される、請求項２５に記載の組成。
【請求項２７】
前記反発力減力剤／接着促進剤が、トール油ロジンである、請求項２６に記載の組成。
【請求項２８】
前記安定剤は、約０．２５ｐｈｒの量で提供される、請求項１に記載の組成。
【請求項２９】
前記安定剤が、一次酸化防止剤からなる群から選択される、請求項１に記載の組成。
【請求項３０】
前記安定剤が、テトラキスメチレン（３，５−ジ−ｔ−ブチル−４−ヒドロキシ−ヒドロシンナメート）メタン  および、［３［３（３，５−ジ−ｔｅｒｔ−ブチル−４−ヒドロキシフェニル）プロパノイルオキシ］−２，２−ビス［３−（３，５−ジ−ｔｅｒｔ−ブチル−４−ヒドロキシフェニル）プロパノイルオキシメチル］プロピル］３−（３，５−ジ  ｔｅｒｔ−ブチル−４−ヒドロキシフェニル）プロパノエートからなる群から選択される、請求項２９に記載の組成。
【請求項３１】
前記少なくとも１つの温度／熱安定剤が、約０．１ｐｈｒの量で提供される、請求項２に記載の組成。
【請求項３２】
前記少なくとも１つの温度／熱安定剤が、酸化防止剤を含む、請求項２に記載の組成。
【請求項３３】
前記少なくとも１つの温度／熱安定剤が、亜リン酸エステル酸化防止剤／安定剤、チオジエチレンビス［３−（３，５−ジ−ｔｅｒｔ−ブチル−４−ヒドロキシフェニル）プロピオナート］、および上記のものの誘導体からなる群から選択される、請求項２に記載の組成。
【請求項３４】
前記少なくとも１つの潤滑剤が、約１．５ｐｈｒの量で提供される、請求項２に記載の組成。
【請求項３５】
前記少なくとも１つの潤滑剤が、不燃性潤滑剤である、請求項２に記載の組成。
【請求項３６】
前記少なくとも１つの潤滑剤が、遊離酸有機リン酸エステルである、請求項３５に記載の組成。
【請求項３７】
前記少なくとも１つの減量剤が、起泡剤、化学発泡剤および密度比に対して高強度を有する中空ガラスマイクロスフェアからなる群から選択される、請求項２に記載の組成。
【請求項３８】
前記中空ガラスマイクロスフェアが、ガラスバブルおよび処理されたガラスバブルからなる群から選択される、請求項３７に記載の組成。
【請求項３９】
前記少なくとも１つの減量剤が、０〜１０ｐｈｒの量の起泡剤および０〜１０ｐｈｒの量のガラスバブルからなる群から選択される少なくとも１つの材料を含む、請求項２に記載の組成。
【請求項４０】
前記少なくとも１つの減量剤が、約０．１ｐｈｒの量で提供される起泡剤および約３．７５ｐｈｒの量で提供されるガラスバブルからなる群から選択される少なくとも１つの材料を含む、請求項３９に記載の組成。
【請求項４１】
前記少なくとも１つの充填剤材料が、急速に再生可能な内容物を有する材料を含む、請求項２に記載の組成
【請求項４２】
前記少なくとも１つの充填剤材料が、急速に再生可能な内容物を有する植物ベース充填剤材料を含む、請求項２に記載の組成。
【請求項４３】
前記少なくとも１つの充填剤材料は、有機、無機および有機と無機の組合せの植物ベース充填剤材料からなる群から選択される、請求項２に記載の組成。
【請求項４４】
前記少なくとも１つの充填剤材料が、クルミ殻、亜麻、オート麦、紙、粉砕紙、布、綿、ボール紙、木粉、トール油ロジン、トール油樹脂、トール油ロジンのエステル、トール油樹脂のエステル、パインロジン、松脂、パインロジンのエステル、松脂のエステル、および、上述に同等の殻抽出物、牡蠣、炭酸カルシウム、タルク、ケイ酸塩、メタケイ酸塩、粘土、合成繊維、天然繊維、および、上述のあらゆる組合せからなる群から選択される、請求項４３に記載の組成。
【請求項４５】
前記少なくとも１つの充填剤材料は、約９ｐｈｒの量で提供されるクルミ殻である、請求項２に記載の組成。
【請求項４６】
前記少なくとも１つの添加剤が、２１〜３０ｐｈｒの量で提供される、請求項２に記載の組成。
【請求項４７】
前記少なくとも１つの添加剤が、再利用可能な内容物を前記組成に提供するための再利用可能な添加剤材料含む、請求項２に記載の組成。
【請求項４８】
前記少なくとも１つの添加剤は、トール油ロジン、トール油樹脂、トール油ロジンのエステル、トール油樹脂のエステル、パインロジン、松脂、パインロジンのエステル、松脂のエステル、牡蠣、炭酸カルシウム、タルクおよびケイ酸塩からなる群から選択される、請求項２に記載の組成。
【請求項４９】
前記第２の配合の前記第１のオレフィン重合体が、約２０ｐｈｒの量において提供される、請求項１に記載の組成。
【請求項５０】
前記第２の配合の前記第１のオレフィン重合体が、軟質、非晶質ポリオレフィン、ポリプロピレン／ポリプロペンまたはその共重合体、および、エチレンアルファオレフィン共重合体、エチレン−オクテン共重合体、ホモポリマーポリプロピレン、メタクリル酸グリシジル（ＧＭＡ）または無水マレイン酸（ＭＡＨ）基、および、過酸化物からなる群から選択される、請求項１に記載の組成。
【請求項５１】
前記第１のオレフィン重合体が、ポリプロピレンを含む、請求項５０に記載の組成。
【請求項５２】
前記第２の配合の前記第２のオレフィン重合体が、約２５ｐｈｒの量で提供される、請求項１に記載の組成。
【請求項５３】
前記第２の配合の前記第２のオレフィン重合体が、ハロゲンおよびフタル酸塩を含まない材料を含み、かつ、前記第２の配合の前記第１のオレフィン重合体と同じか、または異なる、請求項１に記載の組成。
【請求項５４】
前記第２のオレフィン重合体が、軟質、非晶質ポリオレフィン、ポリプロピレン／ポリプロペンまたはその共重合体、エチレンアルファオレフィン共重合体、エチレン−オクテン共重合体、ホモポリマーポリプロピレン、プロピレンベースオレフィンエラストマー材料および高分子または低分子量可塑剤材料からなる群から選択される、請求項１に記載の組成。
【請求項５５】
前記第２の配合の前記少なくとも１つの第３のオレフィン重合体が、約３５ｐｈｒの量で提供される、請求項１に記載の組成。
【請求項５６】
前記第２の配合の前記少なくとも１つの第３のオレフィン重合体が、ハロゲンおよびフタル酸塩を含まない材料を含み、かつ、前記第２の配合の前記第１のオレフィン重合体および前記第２の配合の前記第２のオレフィン重合体と同じか、または異なる、請求項１に記載の組成。
【請求項５７】
前記少なくとも１つの第３のオレフィン重合体が、軟質、非晶質ポリオレフィン、ポリプロピレン／ポリプロペンまたはその共重合体、エチレンアルファオレフィン共重合体、エチレン−オクテン共重合体、ホモポリマーポリプロピレン、および、低分子量可塑剤または高分子可塑剤と組合わせてたポリプロピレンからなる群から選択される、請求項５６に記載の組成。
【請求項５８】
前記少なくとも１つの第３のオレフィン重合体が、プロピレンエチレン共重合体である、請求項５７に記載の組成。
【請求項５９】
前記第２の配合の前記高分子可塑剤材料が、非ブルーミング可塑剤ある、請求項１に記載の組成。
【請求項６０】
前記第２の配合の前記高分子可塑剤材料が、約１５ｐｈｒの量で提供される、請求項１に記載の組成。
【請求項６１】
前記第２の配合の前記高分子可塑剤材料が、
軟質、非晶質ポリオレフィン、ポリプロピレン／ポリプロペンまたはその共重合体、エチレンアルファオレフィン共重合体、エチレン−オクテン共重合体、ホモポリマーポリプロピレン、プロピレンベースオレフィンエラストマー材料、高分子または低分子量可塑剤材料、ポリエチレン、エチレン酢酸ビニル（ＥＶＡ）、ＥＶＡエマルジョン類、ポリビニルアセテート（ＰＶＡＣ）、酢酸ビニル（ＶＡＭ）または酢酸ビニル・エチレン（ＶＡＥ）を主成分とした共重合体およびホットメルト系接着剤からなる群から選択される、請求項１に記載の組成。
【請求項６２】
前記高分子可塑剤材料は、ポリオレフィンエラストマー材料である、請求項６１に記載の組成。
【請求項６３】
前記第２の配合の前記相容化剤材料が、約３〜５ｐｈｒの量で提供される、請求項１に記載の組成。
【請求項６４】
前記第２の配合の前記相容化剤材料が、無水マレイン酸、高性能無水マレイン酸官能化ホモ−ポリプロピレン、ニトリル、ニトリルゴム、変性エチレンアクリレート一酸化炭素ターポリマー、エチレン酢酸ビニル（ＥＶＡＳ）、ポリエチレン、メタロセンポリエチレン、エチレンプロピレンゴムおよびポリプロピレンからなる群から選択される、請求項１に記載の組成。
【請求項６５】
前記相容化剤材料が、高性能無水マレイン酸官能化ホモポリプロピレンである、請求項６４に記載の組成。
【請求項６６】
前記第２の配合の前記難燃性システムは、少なくとも１つの難燃性材料を含む、請求項１に記載の組成。
【請求項６７】
前記少なくとも１つの難燃性材料は、約３１〜３３ｐｈｒの量で提供される、請求項１に記載の組成。
【請求項６８】
前記第２の配合の前記少なくとも１つの難燃性材料が、三水和アルミナ、三水酸化アルミナ、ピロリン酸塩、水酸化マグネシウム、シランまたはステアリン酸処理水酸化マグネシウム、シアヌル酸メラミン、ポリリン酸メラミン、リン酸メラミン、雲母および上記のものの誘導体からなる群から選択される、請求項１に記載の組成。
【請求項６９】
前記少なくとも１つの難燃性材料が、約１０ｐｈｒの量のポリリン酸メラミンおよび約２２．５ｐｈｒの水酸化マグネシウムを含む、請求項６８に記載の組成。
【請求項７０】
前記第２の配合の前記表面耐久性促進剤が、約４ｐｈｒの量で提供される、請求項１に記載の組成。
【請求項７１】
前記第２の配合の前記表面耐久性促進剤が、機能変性ポリオレフィン、親水性内部添加剤およびシロキサン添加剤からなる群から選択される、請求項１に記載の組成。
【請求項７２】
前記第２の配合の前記防煙剤／チャー形成剤が、約６〜８ｐｈｒの量で提供される、請求項１に記載の組成。
【請求項７３】
前記防煙剤／チャー形成剤が、約７．５ｐｈｒの量で提供される、請求項７２に記載の組成。
【請求項７４】
前記第２の配合の前記防煙剤／チャー形成剤が、ホウ素化合物からなる群から選択される材料である、請求項１に記載の組成。
【請求項７５】
前記ホウ素化合物が、ホウ酸亜鉛、ホウ酸およびホウ砂からなる群から選択される、請求項７４に記載の組成。
【請求項７６】
前記第２の配合の前記安定剤材料が、約１．０ｐｈｒの量で提供される、請求項１に記載の組成。
【請求項７７】
前記第２の配合の前記安定剤材料が、一次酸化防止剤からなる群から選択される、請求項１に記載の組成。
【請求項７８】
前記一次酸化防止剤が、テトラキスメチレン（３，５−ジ−ｔ−ブチル−４−ヒドロキシ−ヒドロシンナメート）メタンおよび、［３［３（３，５−ジ−ｔｅｒｔ−ブチル−４−ヒドロキシフェニル）プロパノイルオキシ］−２，２−ビス［３−（３，５−ジ−ｔｅｒｔ−ブチル−４−ヒドロキシフェニル）プロパノイルオキシメチル］プロピル］３−（３，５−ジ−ｔｅｒｔ−ブチル−４−ヒドロキシフェニル）プロパノエートからなる群から選択される、請求項７７に記載の組成。
【請求項７９】
少なくとも１つの追加のゴムベース材料が、ＥＰＤＭ、一般の化学式−Ｃ４Ｈ９を有するブチル、ポリイソブチレンおよびロジンエステルから成る群から選択される、請求項２に記載の組成。
【請求項８０】
前記ブチルが、ｎ−ブチル、ｓｅｃ−ブチル（１−メチルプロピル）、イソブチル（２−メチルプロピル）、ｔｅｒｔ−ブチル／ｔ−ブチル（１，１−ジメチルエチル（ｄｉｍｅｔｈｙｌｌｅｔｈｙｌ））および、上述のあらゆる異性体からなる群から選択される、請求項７９に記載の組成。
【請求項８１】
前記少なくとも１つの追加のゴムベース材料が、約１０ｐｈｒの量で提供される、請求項２に記載の組成。
【請求項８２】
前記少なくとも１つの温度／熱安定剤が、約０．１ｐｈｒの量で提供される、請求項２に記載の組成。
【請求項８３】
前記少なくとも１つの温度／熱安定剤が、酸化防止剤および安定剤からなる群から選択される少なくとも１つの材料を含む、請求項２に記載の組成。
【請求項８４】
前記少なくとも１つの温度／熱安定剤が、亜リン酸エステル酸化防止剤／安定剤、チオジエチレンビス［３−（３，５−ジ−ｔｅｒｔ−ブチル−４−ヒドロキシフェニル）プロピオナート］、および上記のものの誘導体からなる群から選択される、請求項８３に記載の組成。
【請求項８５】
前記少なくとも２つの反応性硬化剤が、第１の反応性硬化剤および第２の反応性硬化剤を含み、および、前記第１の反応性硬化剤および前記第２の反応性硬化剤が異なり、かつ、反応性ポリエチレン、メタクリル酸グリシジル（ＧＭＡ）、無水マレイン酸（ＭＡＨ）基、過酸化物、ｔｅｒｔ−ブチル過酸化ベンゾエート（ＴＢＰＢ）、脂環式のエポキシド、脂環式のジエポキシド、高分子ポリマー、高分子量ＥＰＤＭおよびＲＣＰポリプロピレンからなる群から選択される材料を含む、請求項２に記載の組成。
【請求項８６】
前記第１の反応性硬化剤が、メタクリル酸グリシジル、および、前記第２の反応性硬化剤が、無水マレイン酸である、請求項８５に記載の組成。
【請求項８７】
前記少なくとも２つの反応性硬化剤の各々が、約３．７５ｐｈｒの量で提供される、請求項２に記載の組成。
【請求項８８】
前記少なくとも２つの反応性硬化剤を置換するためのより高分子量のポリマーをさらに含む、請求項２に記載の組成。
【請求項８９】
前記より高分子量のポリマーが、高エチレンＥＰＤＭおよびＲＣＰポリプロピレンからなる群から選択される、請求項８８に記載の組成。
【請求項９０】
前記追加の可塑剤材料が、急速に再生可能な内容物を含み、ハロゲンおよびフタル酸塩を含まない非ブルーミング可塑剤である、請求項２に記載の組成。
【請求項９１】
前記追加の可塑剤は、約１５ｐｈｒの量で提供される、請求項２に記載の組成。
【請求項９２】
前記追加の可塑剤が、アルカン（１５〜４０の炭素）、環状パラフィン、鉱油、パラフィン油、高分子変性剤、サンオイル、植物油、大豆、亜麻仁油、とうもろこし油および上記のワックス代用品からなる油からなる群から選択される請求項２の組成。
【請求項９３】
前記高分子変性剤は、炭化水素流体である、請求項９２に記載の組成。
【請求項９４】
前記少なくとも１つの温度／熱安定剤は、約０．１〜０．４ｐｈｒの量で提供される、請求項３に記載の組成。
【請求項９５】
前記少なくとも１つの温度／熱安定剤が、亜リン酸エステル酸化防止剤／安定剤、チオジエチレンビス［３−（３，５−ジ−ｔｅｒｔ−ブチル−４−ヒドロキシフェニル）プロピオナート］、および上記のものの誘導体からなる群から選択される、請求項３に記載の組成。
【請求項９６】
前記着色剤が、約０．８ｐｈｒの量で提供される、請求項３に記載の組成。
【請求項９７】
前記着色剤が、純粋着色顔料である、請求項３に記載の組成。
【請求項９８】
前記潤滑剤が、ハロゲンおよびフタル酸塩を含まない不燃性潤滑剤を含む、請求項３に記載の組成。
【請求項９９】
前記潤滑剤が、遊離酸有機リン酸エステルである、請求項３に記載の組成。
【請求項１００】
前記潤滑剤が、約３〜４ｐｈｒの量で提供される、請求項３に記載の組成。
【請求項１０１】
前記組成が、シート押出加工、熱成形、射出成形、カレンダー加工、異型押出し、ブロー成形およびキャスティングからなる群から選択される方法によって製造される、請求項１に記載の組成。
【請求項１０２】
フローリングアクセサリーを製造するための組成であって、前記組成は、一緒に硬化されて前記組成を形成する、第１の配合および第２の配合を含んでおり、前記組成にはハロゲンを含まず、かつフタル酸塩を含まず、前記第１の配合は、ゴムベースエラストマー材料、第１のオレフィン重合体、高分子可塑剤、提供される前記第１のオレフィン重合体と異なるかまたは同じである少なくとも１つの第２のオレフィン重合体、難燃性システムであって、少なくとも１つの難燃性材料、防煙剤／チャー形成剤材料、および反発力減力剤／接着促進剤を含む難燃性システムを含み、および、前記第２の配合は、第１のオレフィン重合体、第１のオレフィン重合体と同じであるかまたは異なる第２のオレフィン重合体、高分子可塑剤、相容化剤、第１のおよび／または第２のオレフィン重合体と同じであるかまたは異なる少なくとも１つの第３のオレフィン重合体、耐久性促進剤、少なくとも１つの難燃性材料を含む難燃性システム、防煙剤／チャー形成剤材料、および安定剤を含み、ならびに、前記組成および前記組成で作られた前記フローリングアクセサリーが、非ＰＶＣ、無ハロゲン、無フタル酸塩、再処理可能であり、急速に再生可能な内容物を含み、および、前記組成成分は、保管中の長時間に渡っての接着力劣化を避けるように十分な接着性を出すように混合され、かつ、前記組成が、難燃であり、美しいフローリングアクセサリーを生産するために十分に柔らかく柔軟であるような割合で混合される、組成。
【請求項１０３】
前記第１の配合が、少なくとも１つの追加のゴムベース材料、少なくとも１つの温度／熱安定剤、少なくとも２つの反応性硬化剤、少なくとも１つの充填剤材料、少なくとも１つの添加、少なくとも１つの軽量化剤、安定剤、少なくとも１つの潤滑剤、および追加の可塑剤をさらに含み、前記組成が、商業的に押出可能であり、アミン促進剤、ビニルベンゼン、天然ゴムアレルゲン、硫黄、フタル酸塩、ハロゲンおよび／または牛海綿状脳症（ｅｎｃｅｐｈａｌｏｐｈｉｎｅｓ）を含んでいるゴム加工添加剤を含まないような配合の、請求項１０２に記載の組成。
【請求項１０４】
前記第２の配合が、着色剤、少なくとも１つの潤滑剤および温度安定剤をさらに含み、前記組成が、商業的に押出可能であり、アミン促進剤、ビニルベンゼン、天然ゴムアレルゲン、硫黄、フタル酸塩、ハロゲンおよび／または牛海綿状脳症（ｅｎｃｅｐｈａｌｏｐｈｉｎｅｓ）を含んでいるゴム加工添加剤を含まないような配合の、請求項１０２に記載の組成。
【発明の詳細な説明】
【技術分野】
【０００１】
（関連出願への相互参照）
本願は、合衆国法典第３５巻セクション１１９（ｅ）の下で、２０１０年２月１日出願の米国特許仮出願番号第６１／３３７，２８５号の優先権を主張するものである。
【０００２】
本発明は、一般に建築構造材料を製造するための組成または配合に関する。より詳細には、本発明は、無ハロゲンで、無フタル酸塩で、再処理可能および急速に再生可能である建築構造材料を製造するためのプラスチックポリマーの組成または配合に関する。組成はポリマーの混合物を含むことができる。そして、それは少なくとも１つのポリオレフィン材料を含む。
【０００３】
フローリングアクセサリーなどの建設、フローリングおよび建築材料が、従来技術においてよく知られている。このフローリングアクセサリーは、幅木、回り縁、腰長押、フローリングタイルなどを含んでいる。さらに、このような建設、フローリングおよび建築材料を製造するための様々な押出し成形可能な配合も、従来技術においてよく知られている。このような建設、フローリングおよび建築材料を製造するための従来の配合には次のような問題がある。その問題とは、このような配合について、容易に再利用可能なもの、そして急速に再生可能な内容物を含むものは多くはないということである。このような建設、フローリングおよび建築材料を製造するためのこの種の従来の配合を改良するには次のような問題がある。その問題とは、多くの従来の改良には法外なコストがかかりがちであり、または製造が難しいと共に、同時に、すべての美的および建築基準規格の要件を満たすのが困難であるということである。加えて、ハロゲンおよびフタル酸塩の全くないこの種の製品を好む関連市場のセグメントがある。
【０００４】
例えば、このような建設、フローリングおよび建築材料を製造するための従来の配合に関する問題に対処するために多くのソリューションがあり、このソリューションには、ＰＶＣベース化合物または硬化されたゴムの配合を使用することおよび販売することが含まれている。しかしながら、ＰＶＣベース化合物は、一般的な可塑剤としてフタル酸塩を一般的に含む。フタル酸塩、つまり、フタル酸エステルは、フタル酸のエステルであり、可塑剤、すなわち、柔軟性、透明性、耐久性、および寿命を高めるためにプラスチックに加える物質として主に用いられる。最も一般的に用いられるフタル酸塩は、ジ−２−エチルヘキシルフタレート（ＤＥＨＰ）、フタル酸ジイソデシル（ＤＩＤＰ）およびフタル酸ジイソノニル（ＤＩＮＰ）である。ＤＥＨＰは、低コストであるため、ＰＶＣにおいて使用される主流な可塑剤である。フタル酸ブチルベンジル（ＢＢＰ）は発泡ＰＶＣの製造において用いられる。そして、それは主にフローリング材料として使用される。
【０００５】
様々な代替ゴムベース材料が開発され、ハロゲンおよびフタル酸塩を含まない従来の配合を求める市場の好みに対処するための技術として使用される。例えば、他のゴムベース材料は、アミン／硫黄ベース硬化システムおよびマイクロウェーブ硬化装置を伴った塩浴および／または流動床を使って、一般的に熱硬化させられる。そして、このマイクロウェーブ硬化装置は、高いエネルギー消費を必要とする。他のプラスチックベース配合ソリューションは、法外なコストがかかりがち、または、美的品質の欠如、耐久性の欠如、高剛性（低可撓性）により機能せず、および難燃性／耐煙性の要件に対する工業規格を満たさない。従来の配合に関する１つの欠点は、多くが容易に再利用可能または再処理可能ではないことである。
【０００６】
オレフィンベース重合体の使用に関する欠点は、オレフィンのコストおよび適当な難燃性を確保するためのコストが高く、このように法外なコストがかかることである。例えば、電気工業において、より低い難燃性の要件を有する柔らかいオレフィンまたゴムベースで覆われた低電圧ワイヤおよびケーブルの大きなリールを押出成形することが知られている。しかしながら、これらの材料のこのような使用は、本発明の技術分野、特に幅木のようなフローリング材料の製造のための配合での使用にとって一般的に硬すぎるか、または弾力的すぎる。動的加硫合金および高温プラスチックが、フローリング材料を作るための材料の分野で要求される特性を模倣するために販売されている。しかしながら、このような材料は、関連するＡＳＴＭおよびＩＢＣ要件を一貫して満たすことができず、法外なコストがかかることが判明している。温度、炎および煙に耐えるための要件を満たす標準的なプラスチックは、一般的に、美的および取付け要件を満たすための高すぎる分子量および硬度を含む。
【０００７】
弾力のある幅木材料のための標準規格では、関連するＡＳＴＭ標準規格は、  ＡＳＴＭ  ｄｅｓｉｇｎａｔｉｏｎ  Ｆ  １８６１−０２である。幅木は、周知のように、壁と床の間に機能的および装飾的な境界を提供する。この標準規格は、以下で提供される幅木の種類、グループおよびスタイルの様々な分類を要求する。ＡＳＴＭ要件は、化学薬品、充填剤および着色剤の処理と組み合わせて、材料が幅木に形成される場合、あらゆるポリマー材料またはポリマー材料の組合せが、受け入れられ、そして、この幅木は標準規格要件をすべて満たしていることを明記している。他の適切な再利用されたポリマー材料または材料が、全体のポリマー内容物の一部として取り入れられてもよい。ＡＳＴＭの幅木に関する標準分類は、次のようである。
【０００８】
【表１】
2013525625.tif 000003
【０００９】
【表２】
2013525625.tif 000004
【００１０】
【表３】
2013525625.tif 000005
【００１１】
ＡＳＴＭ規格は、特定の性能要件も要求する。
・  柔軟性−
契約または注文で指定されない限り、１／４インチ（６．３５ｍｍ）直径のマンドレルを使ったテスト方法  Ｆ１３７に従うテストにおいて、幅木は、目で見ることができる亀裂、破壊その他の弱点の形跡を示さないこと。
・  幅木を原因とする隣接する表面のしみ−
幅木は、１２．１〜１２．７で指定される方法によって、年数を経たとき、幅木に隣接する仕上面にしみを生じさせる成分を含んでいないこと。
・  耐光性−
テスト方法  Ｆ１５１５に従うテストにおいて、幅木の変色は、適切に適合されたキセノンアーク放射エネルギー源によってシミュレートされた２００時間露光の後で、８．０以下の平均ΔΕであること。
・  耐化学薬品性−
テスト方法Ｆ９２５に従うテストにおいて、以下の化学物質にさらされたときに、幅木は、表面の曇り、表層の腐食またはしみにわずかの変化もあってはならない。
その化学物質とは、白酢（５％の酢酸）、消毒用アルコール（７０％のイソプロピルアルコール）、白色鉱油（医薬の等級）、水酸化ナトリウム溶液（５％のＮａＯＨ）、塩酸溶液（５％のＨＣｌ）、硫酸溶液（５％のＨ２Ｓ０４）、家庭用アンモニア溶液（５％のＮＨ４ＯＨ）、家庭用漂白剤溶液（５．２５％のＮＡＯＣｌ）、オリーブ油（ライト）、灯油（Ｋｌ）、無鉛ガソリン（レギュラー等級）である。
・  寸法安定性−
１２．８〜１２．１５で指定された方法でテストされたとき、幅木の長さは、＋／−０．２５％を超えて変化してはならない。
・  臭気−  幅木には悪臭があってはならない。
【００１２】
上記の問題に対処する従来の方法は、ポリプロピレンおよびＥＰＤＭの使用を含む。しかしながら、ポリプロピレンおよびＥＰＤＭ材料の界面活性は非常に低く、前述の材料は、フローリング材料、特に幅木の製造のための配合には一般的に使用されない。というのは、このような配合は従来から接着性能が劣っていたからである。しばしば、プラズマ処理が、表面を活性化させ粘着力を高めるのに使用される。しかしながら、活性化させられた表面電荷は、倉庫で長期間保管されるなどすると時間とともに最終的に消え、製品は、使用中に粘着力要件を満たさなくなる。
【００１３】
特許文献１および特許文献２は相互に関連している特許であり、オレフィン重合体およびオレフィン重合体を準備する処理を開示する。これらの２つの特許の中で、ベースボードを作るためにオレフィン共重合体の利用を取り入れることが建築材料を製造する現状技術としてよく知られていることが述べられている。しかしながら、オレフィン共重合体がゴムのための改良材として用いられ得ることが両方の参考文献に書かれている。これらのゴムは、架橋ゴム、天然ゴム、イソプレンゴム、ブタジエンゴム、スチレン／ブタジエンゴム、クロロプレンゴム、アクリロニトリル／ブタジエンゴム、ブチルゴム、エチレン／プロピレンゴム、クロロスルホン化ポリエチレン、アクリルゴム、エピクロロヒドリンゴム、シリコーンゴムおよびフッ素ゴム（ｆｌｕｒｏｒｕｂｂｅｒ）ならびに、熱可塑性ゴム、例えば、スチレンタイプ、オレフィンタイプ、ウレタンタイプ、エステルタイプ、アミドタイプおよび塩化ビニルタイプを含む。オレフィンベース重合体は比較的高価である、そして、それらを十分に難燃性にするためにはコストが必要になる。さらに、オレフィンベース重合体は、フローリングアクセサリー、特に幅木を作るための実用可能な材料としては固すぎ、弾力的すぎ、硬すぎるのである。
【００１４】
特許文献３および特許文献４は類似の特許であり、前面、背面、断面を有する押出可能なプラスチックフォーム部材を有する建築用回り縁を教示している。主張によれば、その回り縁は、少なくとも背面の一部に貼られた感圧接着剤の層、およびその感圧接着剤の層に取り外し可能に接着されたリリースストリップも含む。両参考文献は、建築物建設装置での利用のための柔軟なプラスチックフォームの使用は、ポリエチレン、ゴムラテックス、ポリプロピレン、ポリウレタン、ポリ塩化ビニルまたはポリオレフィン軟質プラスチックフォームおよびより好ましくはポリエチレン軟質プラスチックフォーム、特にイソブテン発泡剤によって作られたものである可能性があると述べている。しかしながら、参考文献は発泡ベース上のＰＳＡ接着剤を記載する。そして、それはＰＳＡ接着剤が使用されていないという事実のため本発明で避けられている。
【００１５】
特許文献５は、非ハロゲンの難燃性熱可塑性組成物を教示する。この開示は、非臭素化難燃性熱可塑性組成物を目的にし、より詳細には、コポリエーテルイミドエステルおよび共重合体エステルのための難燃剤としての他の成分と組合わせて、あるマグネシウム化合物を使用することを目的とする。マグネシウム化合物は炭酸マグネシウムまたはその混合物であり、その他の成分は、炭酸カルシウムおよびホウ酸亜鉛または酸化亜鉛またはその混合物からなる。
【００１６】
ゴフ（Ｇｏｆｆ）は、ホウ酸亜鉛を含む炭酸マグネシウムなどのコポリエステルを詳述している。これは、従来技術において周知である。難燃性のシステムとしてのホウ酸亜鉛を含む炭酸マグネシウムは、本発明の難燃性のシステムの中では、炭酸マグネシウムが使われていないので避けられている。
【００１７】
特許文献６は、フローリング材料を記載している。このフローリング材料は、３０〜７０重量部の、エチレンとアルファオレフィン（α−ｏｌｅｆｉｎｅ）（４〜１０の炭素原子を有する）の共重合体、好ましくはエチレン／オクテン共重合体と、２０〜４０重量部のポリプロピレンと、５〜２０重量部の架橋エチレンポリマー、好ましくは、エチレン共重合体およびエチレンで不飽和シラン化合物と、１０〜２５重量部の有機充填剤、好ましくは０．１ｇ／１０分（１９０°Ｃ／２１．６ｋｇ）以下のメルトインデックスおよび少なくとも約２００°Ｃのフローリング材料の相安定性を有するポリエチレンと、０．２〜７重量部の難燃性、好ましくはシリコーンおよびステアリン酸マグネシウムと、０．１〜２重量部の静電防止剤と、０．１〜１重量部の安定剤と、を含む。フローリング材料には、無機充填剤が使われていない。材料について、主張によれば、無ハロゲンのフローリング材料を提供することによって先行技術の欠点を取り除いていると記載されている。この無ハロゲンフローリング材料は、ＰＶＣに基づかず、加えて、無機充填剤が使われていない。この目的は、有機充填剤およびある添加剤と組み合わせたオレフィン重合体の定められた組成を含むフローリング材料によっておそらくは達成されている。ルンドキスト（Ｌｕｎｄｑｕｉｓｔ）特許の記述によって、有機充填剤は、好ましくは、１つ以上の澱粉、セルロースおよびポリエチレンから選択される高分子物質である。好ましくは、有機金属塩は、ステアリン酸マグネシウムである。オクテンは、好適なアルファオレフィンコモノマである。
【００１８】
ルンドキスト（Ｌｕｎｄｑｕｉｓｔ）の記述の問題は、ポリプロピレンは、使用される硬化システムによって、その鎖長で壊れることがあり、そして、発明は、この壊れた鎖長を、基材を強化するための他の方法によって連結することに焦点をあてていることである。この材料は、本発明には使用されない。
【００１９】
特許文献７は、ＰＶＣ遊離発泡フローリングおよび壁装材を教示する。開示された製品は、ＰＶＣ、可塑剤および重金属安定剤を使っていない弾性クッションフォームフローリングおよび壁製品であると述べられる。特に、壁装材製品は、ＰＶＣおよび可塑剤を使用しておらず、そして、ラテックスまたは熱可塑性フォーム下地層と一体化された熱可塑性の表面被覆層を含む。製品は、実質的にオレフィン、実質的に融解処理された弾性クッションフォームフローリングおよび壁装材製品である。トオエン（Ｔｈｏｅｎ）他は、製品を製造する方法も記載している。製品は、主張によれば、ＰＶＣおよび可塑剤を使用しておらず、実質的に再利用可能、または焼却可能である。トオエン（Ｔｈｏｅｎ）他の特許で開示される床および壁装材製品は、表面構造と一体化された弾性クッションフォーム下地層を含む。表面構造は、弾性クッションフォーム下地層のための基材で、透明なポリマーの上部摩耗層、ポリマーの印刷層および任意のポリマーまたは織物の中間強化層を含む。透明な上部摩耗層は、良好なかき傷および耐摩耗性を提供する。弾力フォーム下地層は、溶剤分散ポリオレフィン重合体、そして、溶融処理ポリオレフィン重合体またはラテックス組成物から成っている。この特許では、ラテックス組成物のためのビニル芳香族モノマーは、スチレン、α−メチルスチレン、などから選択される場合があると教示している点が、本発明と異なっている。参考文献は、繊維基材層、および炭酸カルシウムなどの無機充填剤は、ラテックス組成物に加えられ得ると述べている。この特許は、フォームのための基材を化学的に架橋させるために用いる触媒硬化剤を含んでいる。
【００２０】
特許文献８は、主張によれば環境にやさしいポリ乳酸ベースの複合材配合からできた床仕上げ材に関する。ポリマー材料は、可塑剤および相容化剤、および任意の充填剤と組み合わせたポリ乳酸ベースポリマーを含む。ポリマー材料は、なかでも、極性基、例えば、イオノマによって変性されたポリオレフィンを含むことができる。可塑剤は、一般的にエポキシ化植物油であるかまたはエステル化およびエポキシ化植物油である。相容化剤は、１つ以上の極性官能基で変性されたポリオレフィンであることができる。この特許では、製品は、ポリマー材料を含む追加の層を含むことができ、つまり、そこで、ポリマー材料は、自然な／セルロース繊維複合体などの複合材を形成するために、洋麻、工業用麻、亜麻、ジュート、サイザル、ヘネケ麻、木繊維、草および藁のようなセルロースベース繊維と混ぜ合わせられると述べられている。主張によれば、適切なポリマー樹脂は、無水マレイン酸その他などの極性基で変性されたポリオレフィンなどのポリ乳酸と混和性がある比較的極性のあるポリマーを含む。しかしながら、ポリ乳酸ベース材料を可塑化できる可塑剤が使用され得る。その可塑剤は、フタル酸塩から選択される。フタル酸塩は、本発明に含まれない。この特許は、イオン材料（例えば、イオノマのような変性オレフィン）によって使用されるＰＬＡの使用も開示している。そして、それは本発明には決して含まれていない。
【００２１】
特許文献９は、圧感接着剤を塗布された積層品を作る方法を開示する。この特許は、圧感接着剤との均質混合を含んでいる方法を目的としている。この均質混合は、表面層−圧感接着剤層の組合せの「０分剥離値（ｚｅｒｏ  ｍｉｎｕｔｅ  ｐｅｅｌ  ｖａｌｕｅ）」を低下させるための手段の解放面への塗布に先立つものである。具体的には、「０分剥離値」を減少させるために用いる材料は、ポリシロキサンであり、均質混合され、圧感接着剤の全体にわたって分散され得る必要がある。圧感接着剤とポリシロキサン材料の均質混合によって、別々におよび正確に制御される、ポリシロキサンが圧感接着剤に加えられる塗装段階の必要性は、主張によれば不要となる。
【００２２】
特許文献１０は、エチレンおよび酢酸ビニルの共重合体、エチレンのシラングラフト共重合体、エチレンの酢酸ビニルおよびターポリマー、酢酸ビニルおよび炭素一酸化物またはメタアクリル酸を利用する組成を教示する。これらの共重合体またはこれらのポリマーの様々な混合物は、炭酸カルシウムなどの充填剤と混ぜ合わされる。これらの組成は、無ハロゲンであるということで特徴づけられる。しかしながら、この特許は、ジ−２−エチルヘキシルフタレートまたはフタル酸ブチルベンジルなどの一般的な可塑剤が相溶性の程度を変えながら使用されたことを述べている。
【００２３】
可塑剤としてのフタル酸塩を有するシラングラフトＥＶＡが、フォリー他（Ｆｏｒｒｙ，  ｅｔ  ａｌ．）の特許では教示され、特に、本発明では避けられている。シラングラフトエチレン共重合体は、フォリー他（Ｆｏｒｒｙ，  ｅｔ  ａｌ．）特許の必須の構成要素である、そして、これらの共重合体は本発明によって使用されないかまたは作成されない。
【００２４】
特許文献１１は、解放表面を有するシートを圧感接着剤に塗布することと、圧感接着剤を乾燥または硬化させることと、積層体を表面層の内部表面に結合させることと、を含む改良された圧感接着剤を塗布された積層品を作る方法教示する。この特許は、基本的に、ＰＳＡとして使用される塗布された転送接着剤である。ジメチルシロキサンは、再配置を許容するために使用される。
【００２５】
特許文献１２は、主張によれば、衝撃抵抗、剛性と成形加工性間の優れた物性バランスを有するブロック共重合体を教示する特許である。このブロック共重合体は、ポリオレフィンベース樹脂組成としての成形物を得ることができる水素添加したものである。製品は、主張によれば、例えば、軽量プラスチック成形物を固定するための背面接着剤として使用され得る。この特許は、ブロック共重合体、すなわち、ＳＥＢＳおよびＳＢＳ、ならびに、水素添加バージョンのブロック共重合体に関する。
【００２６】
特許文献１３は、１つ以上のＣ３〜Ｃ４０オレフィンと、任意で１つ以上のジオレフィンと、５モル％以下のエチレンと、を含むポリマーを含む製品に関する。この５モル％以下のエチレンは、１ニュートン以上の点剥離（Ｄｏｔ  Ｔ−Ｐｅｅｌ）、ポリマーのＭｚ測定された０．９５以下の分岐指標（ｇ’）および１０００００以下のＭｗを有する。特に、参考文献は１つ以上のＣ３〜Ｃ４０オレフィンを含む大変特殊なポリマーを教示し、ここで、このポリマーは、（ａ）クラフト紙上で１ニュートン以上の点剥離と、（ｂ）ポリマーのＭｚで測定された０．９５以下の分岐指標（ｇ’）と、（ｃ）１００００〜１０００００のＭｗと、（ｄ）１〜７０Ｊ／ｇの熱浸出（ｈｅａｔ  ｉｎｆｕｓｉｏｎ）と、を有する。この特許は、重合処理について論じ、接着剤を製造するためのアイソタクチック混合物の使用の説明が特徴である。前述の重合処理およびアイソスタティック混合物の使用は、本発明では用いられない。
【００２７】
特許文献１４は、少なくとも１つの重合エラストマー材料と、少なくとも１つのプロピレンポリマーと、少なくとも１つの硬化剤と、を含み、そして、そのエラストマー材料配合が、ビニルフローリングタイル接着剤に用いられる得るエラストマー材料組成を論じている。エラストマー材料ポリマーは、少なくとも１つのモノオレフィンモノマーおよび少なくとも１つのマルチオレフィンモノマーの重合反応から作り出される。この刊行物で論じられた組成は、エラストマー材料ポリマーは、ハロゲン化されたブチルゴムと、これらのゴムの星状枝分れバージョンと、および臭化イソブチレン−パラメチルスチレン共重合体またはそれらの混合物と、を含むことができるという点で本発明と相反する。
【００２８】
特許文献１５は、ポリオレフィンおよびオレフィンブロック共重合体を含む樹脂組成を教示する。オレフィンブロックポリマーは、構成単位として、ポリオレフィン成分であるブロック、および１８から２５Ｊ／ｍまで溶解パラメータを有するビニルモノマから成るポリマーユニットであるブロックを含む。組成は、フローリングおよびベースボードに用いられ得る。この特許は、グラフポリマーシステム、ならびにハロゲンベース積層体の使用について論じているので、前述の組成は本発明には似てはいない。
【００２９】
現在の最高水準の技術からみて、従来の幅木製品より良好な性能を有する幅木製品を提供する必要がある。この幅木製品は、上記の欠点を克服すると共に、急速に再生可能であり、強さと柔らかさが優れており、耐衝撃性、耐汚染性、および耐煙性／耐炎性があり、ハロゲンおよびフタル酸塩を含まない関連市場のセグメントの好みに対処している。
【００３０】
したがって、幅木および他のフローリングおよび建築材料を製造するための経済的および容易に製造される非ＰＶＣ配合について満たされていない必要性がある。この必要性は、フタル酸塩を含まず、またハロゲンを含まず、容易に再利用可能および再処理可能である（そして、急速に再生可能な内容物を有する）ことであり、そして、すべての関連するＡＳＴＭおよび建築規準仕様を満たすことである。
【先行技術文献】
【特許文献】
【００３１】
【特許文献１】米国特許第６，８３８，５４０号（Ｍｉｔａｎｉ，  ｅｔ  ａｌ．）
【特許文献２】米国特許第７，５６６，７６１号（Ｍｉｔａｎｉ，  ｅｔ  ａｌ．）
【特許文献３】米国特許第６，９１０，３０７号（Ｍａｕｒｅｒ）
【特許文献４】米国特許第６，９１８，９７７号（Ｍａｕｒｅｒ）
【特許文献５】米国特許出願第５，２９８，５４４号明細書（Ｇｏｆｆ）
【特許文献６】米国特許出願第５，７００，８６５号明細書（Ｌｕｎｄｑｕｉｓｔ）
【特許文献７】米国特許出願第５，９１０，３５８号明細書（Ｔｈｏｅｎ，  ｅｔ  ａｌ．）
【特許文献８】米国特許出願第７，３５４，６５６号明細書（Ｍｏｈａｎｔｙ，  ｅｔ  ａｌ．）
【特許文献９】米国特許出願第４，１５１，３１９号明細書（Ｓａｃｋｏｆｆ，  ｅｔ  ａｌ．）
【特許文献１０】米国特許出願第５，２７６，０８２号明細書（Ｆｏｒｒｙ，  ｅｔ  ａｌ．）
【特許文献１１】米国特許出願第６，３１２，７７７号明細書（Ｓｍｉｔｈ）
【特許文献１２】米国特許出願第６，８３３，４１３号明細書（Ｓａｓａｇａｗａ，  ｅｔ  ａｌ．）
【特許文献１３】米国特許出願第７，５２４，９１０号明細書（Ｊｉａｎｇ，  ｅｔ  ａｌ．）
【特許文献１４】米国特許出願公開第２００７／０２７０５３８号明細書（Ｓｏｍｅｒｓ，  ｅｔ  ａｌ．）
【特許文献１５】米国特許出願公開第２００９／０１３６７７４号明細書（Ｏｎｏｇｉ，  ｅｔ  ａｌ．）
【発明の概要】
【課題を解決するための手段】
【００３２】
本発明の好ましい実施例に従って、幅木などのフローリング材料を製造するためのオレフィン−ＥＰＤＭ（ゴム）ベース材料を含むプラスチックポリマーの配合または組成が提供される。配合は、熱硬化性または熱可塑性オレフィンベースポリオクテンエチレン／ＥＶＡおよびＥＰＤＭ／ブチルゴムを含む。その配合は、インターナショナルビルディングコード（Ｉｎｔｅｒｎａｔｉｏｎａｌ  Ｂｕｉｌｄｉｎｇ  Ｃｏｄｅ）（ＩＢＣ）およびＡＳＴＭ要件に従って必要な難燃性仕様を満たし、十分に軟質でおよび柔軟であり、美的製品を提供するために使用され得る。その配合または組成は、従来の幅木に比べて好都合に低いリニアフィート当たりの重量を有する、幅木またはフローリングタイルなどの建築材料を製造するのに使用され得る。
【００３３】
本発明は、幅木などの、フローリングおよび建設材料の製造の必要性に対処する。これは、比較的硬くて剛性を有することができ、硬化後のゴムおよび／または熱可塑性配合を使用する従来の技術を改良するためである。本発明は、ゴムベースポリマー混合物である。このゴムベースポリマー混合物は、材料が押し出されるのを容易化し、そして、処理ステップ、処理時間および比重（すなわち、増加した、ポンド当たりの部分）の減少を見越しており、それによって全体のコスト縮小を生み出す。本発明の配合は、あらゆる望ましい色で生産可能であり、押出し成形可能であり、減じられた処理ステップおよび簡素化された処理のためのより高いスループットスピードで製造可能であり、硬化された（すなわち、加硫される）成分を含み、アミン促進剤、天然ゴムアレルゲン、硫黄、フタル酸塩、ハロゲンおよび／または牛海綿状脳症などの、ある一般のゴム加工添加剤をまったく含んでいない。本配合は、どんなに長期間のエージング条件でも、下層の自然な材料／成分が表面または外観で劣化するのを防止するためにデュアル押出し（ｄｕａｌ  ｅｘｔｒｕｄｅ）される。
【００３４】
本発明の好ましい実施例による配合は、フローリング材料を製造するのに使用されてもよく、そして、あらゆる関連した環境基準を満たす再生可能な内容物を含み、ゴムベースで、完全に再利用可能で、美的でなめらか、耐かき傷仕上げを含み、そして、ベースオレフィンで特有の低い界面活性を改良する。そして、この環境基準を満たす再生可能な内容物は、少なくとも１０％の再生可能内容物、その少なくとも５％は、工場ベースの急速な再生可能内容物である。
【００３５】
好ましい形態の中の本発明は、フローリングおよび他の建築構造材料の準備のための、例えば、ウォールベース（ｗａｌｌｂａｓｅ）のための配合である。配合は、腰長押、フローリングおよび床タイル、回り縁などの製造のためにも使うことができる。幅木は、接着を促進するかまたは容易にするためのホットメルトまたはホットメルト様の成分を有する下層、および、上塗り層を有する。下層のホットメルトまたはホットメルト様の成分は、上塗り配合のアクリル接着剤と接着するためのホットメルト接着剤を含む。
【００３６】
合成ポリオクテン−ゴムウォールベースは、再生可能な素材内容物を含む。プラスチック押出品加工コストおよび比重は、標準ＰＶＣ幅木、または硬化ゴムでできた幅木のいずれに比べても著しく低い。本発明の目的は、標準および従来のゴムベース材料に存在するある特性を除去する簡単にされた方法を提供することであり、その方法は、例えば、硬化浴が不要、場合によっては望ましくない硬化配合剤が含まれない、および生産のためのより低いエネルギー所要量などである。エチレン−およびプロピレンベースのプラスチックは、本質的にきれいで、標準ゴム加工方法にある抽出物および副産物がない。本発明は、少なくとも１０％の基本的な再生可能内容物を提供するために、代用となる天然材料を使用可能にしようとしている。このような代用となる方法は、改良された製造のための材料コストおよび処理の複雑さの両方の減少を可能とする。
【００３７】
熱可塑性オレフィンおよびゴムベースポリマーの組合せの使用は、単一ステップ製造法を使用して、従来の処理および／または改良されたプラスチック押出処理に適応することができる。このような使用は、材料消費を減らして、エネルギー使用量を減らす。発明の配合のための材料は、標準ゴムまたはプラスチック共押出または基材の単一押出、例えばゴムポリマーマトリックスの範囲内でプラスチック部材の低レベルの押出加硫を使用して処理することができる。
【００３８】
本発明による配合は、ほかの用途にも適用可能である。その用途とは、回り縁に用いられる軽量フォーム、そして、押出タイルまたは、より高いホモポリマーポリマーの使用による増加した硬度の提供、低密度軽荷重量幅木用などである。例えば、より低い密度は、押出機から同じポンド／時間で、より高い産出スピードが可能である。
【００３９】
本発明は、また、創意に富んだ組成／配合を作る方法、ならびに、幅木などのフローリングアクセサリーを作る方法に関する。
【００４０】
幅木下層は、内蔵ホットメルトタイプの接着成分を含む。これは、低界面エネルギー材料に固有の問題を解決するために、標準接着剤と結合する。下層の配合は、急速に再生可能な品質を促進するための材料を更に含み、その材料は植物ベース材料などである。この植物ベース材料は、植物油、クルミ殻、松根タール（松樹液）、ロジンおよび紙（木材または植物繊維などの）を含む。下層の配合は、再生可能な品質を促進するための牡蠣（例えば、炭酸カルシウム）などの材料をさらに含む。
【００４１】
マルチコートフローリングアクセサリー（ｍｕｌｔｉ−ｃｏａｔ  ｆｌｏｏｒｉｎｇ  ａｃｃｅｓｓｏｒｙ）材料の上塗りのための本発明の好ましい実施例による配合は、すべての関連したＡＳＴＭおよび建築規準要件を満たす。特に、ポリマーベースの下層のための配合は、他のオレフィン材料および可塑剤としての油（ベビーオイル、鉱油、パラフィンなどの）に加えて、ゴム（ＥＶＡ（エチレン酢酸ビニル）など）、ＥＰＤＭ（エチレン・プロピレン・ジエンモノマ、ポリオクテン・エチレン）、そして、オレフィン材料（ポリプロピレンなど）である。上塗りおよび下層の配合には、フタル酸塩が全く入っていない。上塗りおよび下層の配合には、充分な材料柔軟性とともに充分な難燃性品質を維持しながら、ハロゲンが全く入っていない。相容化剤材料、例えばエラストマー材料およびポリオレフィンのポリマー（すなわち、ＥＸＸＥＬＯＲ（登録商標））は、難燃性材料をとじ込むために使用される。
【００４２】
下層の柔軟性を最適化するために、加硫された植物油および松根タールロジンが、下層の配合に含まれている。本発明の１つの非限定的な実施例によって、成分は、関連するＡＳＴＭおよび建築基準要件を満たすと共に、結合されて、非ハロゲンで、フタル酸塩を含まず、再処理可能で、かつ急速に再生可能である上塗りおよび下層に到達する。
【００４３】
最後に言及された好ましい実施例による上塗りの配合も、耐久性（すなわち、耐引っかき性）をよくし、および外観（すなわち、応力白化抵抗）をよくするための材料を含む。表面の耐久性および外観を高めるために、添加剤がワックスと組合わされる。その添加剤とは、ＩＲＧＡＳＵＲＦ（登録商標）、ＡＤＭＥＲ（登録商標）またはダウコーニング（Ｄｏｗ  Ｃｏｒｎｉｎｇ）（登録商標）ＭＢ５０−００１Ｍａｓｔｅｒｂａｔｃｈなどである。
【００４４】
配合を硬化させる際、混合物は、ｉｎ−ｓｉｔｕ低レベル架橋プラスチック硬化（すなわち、部分硬化）を含む。プラスチックシステムの一部は、配合に耐久性および構造を加えるために、架橋させられるかまたはゲル化させられている。これを達成するために、２つの反応性ポリエチレン（ＧＭＡおよびＭＡＨなど）は、熱があると互いに反応し、溶けて一緒に硬化する。本発明のこの特徴は、このような硬化は、本製品、すなわち、フローリングアクセサリー、特に幅木の製造には一般的に使用されていないという点で新規である。
【００４５】
本発明の好ましい実施例の他の特徴は、ＰＶＣ、フタル酸塩およびいかなるハロゲンをも含まないという特徴を有する幅木であるということであり、かつ、許容範囲の性能品質を有する。その性能品質とは、衝撃抵抗、亀裂抵抗、耐汚染性、熱および耐光性、耐煙性、難燃性、低い保守、優れた柔軟性など、ならびに再処理可能であることなどである。
【００４６】
本発明の好ましい実施例のさらなる特徴は、従来の製造処理および設備によって処理されることができるハロゲンおよびフタル酸塩を含まない幅木製品であるということである。
【００４７】
本発明の好ましい実施例の他の特徴は、比較的低コストで幅木を製造するためのオレフィンベース配合であることである。
【００４８】
本発明の好ましい実施例のさらにもう１つの特徴は、低界面エネルギーのポリマーが本発明の製造で使用されるとき、最終製品と隣接する壁との間の接着性が改良されることである。
【００４９】
本発明の好ましい実施例のさらにもう１つの特徴は、すべての関連した建築規準およびＡＳＴＭ要件および仕様を満たしながら、急速に再生可能な内容物を含む幅木の製造のための配合が開発できることである。
【００５０】
本発明の他の特徴は、組成／配合を作る方法、ならびに、幅木などのフローリングアクセサリーを作る方法に関する。
【００５１】
さらなる本発明の特徴および効果は、以下に続く説明に記載され、そして、一部は、明細書および添付の請求の範囲から明らかになるであろうし、または、本発明の実行によって学ばれるかもしれない。特徴および本発明の他の利点は、明細書および請求項において、特に指し示される要素および組合せによって実現され達成されるであろう。
【００５２】
これらおよびその他の目的および利点を達成するために、および、具体化され本明細書に広く記載されている本発明の目的に従って、本発明は、下層および上層（または上塗り）を含む幅木、および、下層および上層の各々を製造するための配合または組成に関するものである。
【００５３】
コスト効率がよいフローリングアクセサリーを製造するための配合または組成を提供するのが本発明の目的である。
【００５４】
関連するＩＢＣ、ＡＳＴＭ、美的品質、難燃性、煙、耐久性、柔軟性および弾力性要件を満たすフローリングアクセサリーを製造するための配合または組成を提供するのが本発明の他の目的である。
【００５５】
再利用可能で、急速に再生可能な内容物／急速に再生可能な材料および天然の充填剤材料を含むフローリングアクセサリーを製造するための配合または組成を提供するのが本発明のさらに他の目的である。
【００５６】
充分な粘着力特性を示すフローリングアクセサリーを製造するための配合または組成を提供するのが本発明の他の目的である。
【００５７】
フローリングアクセサリーで、その中に一体化された接着成分を有するものを製造するための配合または組成を提供するのが本発明のさらに他の目的である。
【００５８】
フタル酸塩およびハロゲンを含んでいない建築材料、例えば、幅木およびフローリングタイルを含むフローリングアクセサリーの製造のための配合または組成を提供するのが本発明のさらに他の目的である。
【００５９】
従来の建築材料と比べて低いリニアフィート当たりの重量を有する建築材料、例えば、幅木およびフローリングタイルを含むフローリングアクセサリーの製造のための配合または組成を提供するのが本発明のさらに他の目的である。
【００６０】
前述の一般的説明および以下の詳細な説明は、例示的および説明的なだけであり、請求項として、本発明のさらなる説明を提供しようとしていることが理解されるべきである。
【００６１】
他の本発明の目的は、後に続く説明から、そして、添付の請求の範囲から明白になるであろう。
【図面の簡単な説明】
【００６２】
【図１】本発明の組成を製造するための処理を実行する組立てラインの概略図である。
【発明を実施するための形態】
【００６３】
本発明は、今、その好ましい形態で記載されている。以下の記載では、説明のために、多数の具体的な詳細が、本発明を完全に理解するために記載されている。しかしながら、本発明がこれらの具体的な詳細なしで実行されることは、当業者には明らかである。
【００６４】
１つの態様では、本発明は組成に関し、特に、幅木およびフローリングタイルなどの建築およびフローリング材料の製造のための、オレフィンベースの組成に関する。
【００６５】
「ｐｈｒ」（本明細書で用いられる）は、周知のように「ゴムの百重量部当たりの重量部」を指す。
【００６６】
「オレフィンベースの組成」という用語は、「オレフィンベースの組成」が必ずしも配合に適用される必要はないが、積層体のベース、基材または下地を形成するのに適していているオレフィンを含んでいる組成を指す。相容化剤は、少なくとも１つの極性基を有する少なくとも１つのポリオレフィンを含む。
【００６７】
「相容化剤」という用語は、本明細書においては、不混和性のポリマーの混合物に加えられるとき、その界面を変性しおよび／または混合物を安定させる添加剤を指す。
相容化剤は、したがって、異なる組成および／または材料の層の間の接着を可能にするまたは改善する。
【００６８】
本明細書で参照されるように、そして、前後関係において異なって定められない限り、「可塑剤」は、それらが加えられる材料の可塑性または流動性を増大する添加剤、または最終製品を柔らかくしその柔軟性を増すためのものである。
【００６９】
１つの態様では、本発明の好ましい実施例は、幅木などの建築部材の製造のための下地層を形成するためのオレフィンベースの組成または配合に関する。そして、この組成は、少なくとも１つのオレフィンベースのポリマーと、少なくとも１つの、第１のポリマーと異なるまたは同じ第２のポリマーと、少なくとも１つのゴムベース材料と、少なくとも１つの相容化剤材料と、少なくとも１つの可塑剤（例えば、非ブルーミング可塑剤）と、少なくとも１つの硬化剤と、少なくとも１つの防煙剤および／またはチャー形成剤と、少なくとも１つの難燃剤と、少なくとも１つの充填剤と、任意に、少なくとも１つの安定剤材料と、任意に少なくとも１つの第２のゴムベース材料と、を含む。
【００７０】
本発明の好ましい実施例は、また、幅木などの建築部材の製造のための上塗りまたは上層を形成するためのオレフィンベースの組成または配合に関する。
そして、この組成は、少なくとも１つのオレフィンベースのポリマーと、少なくとも１つの可塑剤と、少なくとも１つの相容化剤と、少なくとも１つの第２のポリマーと、少なくとも１つの温度安定剤と、少なくとも１つの難燃剤と、少なくとも１つの防煙剤および／またはチャー形成剤と、製造された製品の耐久性および外観を改善するための少なくとも１つの材料と、を含む。
【００７１】
本発明の組成または配合は、全体的に無ハロゲンで、すなわち、組成自体の中にハロゲンを含まない。本発明の組成は、完全に無フタル酸塩でもあり、すなわち、組成自体の中にフタル酸塩を含まない。
【００７２】
一般に、本発明の好ましい実施例に従う配合は、次のように分量で提供される。（１）下層の配合：ゴムベースエラストマー材料（１０〜６０ｐｈｒ、好ましくは４０ｐｈｒ）と、オレフィン重合体（２５〜８０ｐｈｒ、好ましくは４０ｐｈｒ）と、高分子可塑剤（０〜３５ｐｈｒ、好ましくは５ｐｈｒ）と、第１のオレフィン重合体と異なるまたは同じである少なくとも１つの第２のオレフィン重合体（０〜３０ｐｈｒ、好ましくは２０ｐｈｒ）と、少なくとも１つの任意の追加のゴムベース材料（０〜２０ｐｈｒ、好ましくは１０ｐｈｒ）と、少なくとも１つの難燃剤を含む難燃性システム（２５〜２００ｐｈｒ、好ましくは１６２〜１７５ｐｈｒ）と、好ましくは、少なくとも１つの任意の温度／熱安定剤（０〜１０ｐｈｒ、好ましくは０．１ｐｈｒ）と、少なくとも１つの任意の反応性ポリエチレン／加硫剤（０〜１０ｐｈｒ、好ましくは３．７５ｐｈｒ）と、少なくとも１つのさらなる任意の反応性ポリエチレン／加硫剤（０〜１０ｐｈｒ、好ましくは３．７５ｐｈｒ）と、任意のさらなる可塑剤（０〜２５ｐｈｒ、好ましくは１５ｐｈｒ）と、煙抑制剤／チャー形成剤（５〜３０ｐｈｒ、好ましくは１５ｐｈｒ）と、反発力減力剤／粘着力促進剤（２〜１０ｐｈｒ、好ましくは７．５ｐｈｒ）と、少なくとも１つの充填剤（０〜２０ｐｈｒ、好ましくは９ｐｈｒ）と、少なくとも１つの添加剤材料（０〜５０ｐｈｒ、好ましくは２１〜３０ｐｈｒ）と、少なくとも１つの減量剤（０〜１０ｐｈｒ、好ましくは３〜４ｐｈｒ）と、安定剤（０〜１ｐｈｒ、好ましくは０．２５ｐｈｒ）と、および少なくとも１つの潤滑剤（０〜５ｐｈｒ、好ましくは１．５ｐｈｒ）。そして、（２）上層の配合：オレフィン重合体（１０〜４０ｐｈｒ、好ましくは２０ｐｈｒ）と、第１のオレフィン重合体と同じであるか異なる第２のオレフィン重合体（１０〜４０ｐｈｒ、好ましくは２５ｐｈｒと）、高分子可塑剤（１〜２５ｐｈｒ、好ましくは１５ｐｈｒ）と、相容化剤（０〜２５ｐｈｒ、好ましくは３〜５ｐｈｒ）と、第１のおよび／または第２のオレフィン重合体と同じ、または異なる少なくとも１つの第３のオレフィン重合体（０〜１００ｐｈｒ、好ましくは３５ｐｈｒ）と、耐久性促進剤（１〜１０ｐｈｒ、好ましくは４ｐｈｒ）と、着色剤（０〜５ｐｈｒ、好ましくは０．８ｐｈｒ）と、任意の温度／熱安定剤（０〜１０ｐｈｒ、好ましくは０．１〜０．４ｐｈｒ）と、少なくとも１つの難燃剤を含む難燃性システム（５〜５０ｐｈｒ、好ましくは３１〜３３ｐｈｒ）と、潤滑剤（１〜７．５ｐｈｒ、好ましくは３〜４ｐｈｒ）と、防煙剤／チャー形成剤（１〜１０ｐｈｒ、好ましくは６〜８ｐｈｒ）と、および、安定剤（０〜５ｐｈｒ、好ましくは１．０ｐｈｒ）。これらの範囲以下の、そして、それ以上の他の量は、用いられることができる。
下層のための配合
第１のポリマー
【００７３】
ポリマーが無ハロゲンおよび無フタル酸塩である限り、第１のポリマーは、フローリングまたは幅木製品を製造するための配合で従来から使用されている任意のポリマーであることができる。第１のポリマーの役割は、弾力、衝撃抵抗および／または組成の良好な加工性を与えることである。この組成は、オレフィンベースのエラストマー材料配合を作る際に、コスト効率的な方法で使用されるものであるが、これに限定されない。様々な実施例に従って、第１のポリマーは、限定はされないが、軟質、非晶質ポリオレフィン、ポリプロピレン／ポリプロペンまたはその共重合体、そして、エチレンアルファオレフィン共重合体またはエチレン−オクテン共重合体を、含むことができる。非限定的な例として、ＥＮＧＡＧＥ（登録商標）（ダウ（Ｄｏｗ））、ＥＸＡＣＴ（登録商標）（エクソン社（Ｅｘｘｏｎ））またはＴＡＦＭＥＲ（登録商標）（三井）は、本発明によって使用される可能性がある。オレフィン重合体は、２５〜８０ｐｈｒ（好ましくは４０ｐｈｒ）の量で存在してもよい。特定の実施例では、商品名ＥＮＧＡＧＥ（登録商標）８１３０のポリオレフィンエラストマー材料は、４０ｐｈｒ（約１１．２６％）で提供される。これらの範囲以下の、および、それ以上の他の量が用いられ得る。
第１のゴムベース材料
【００７４】
エラストマー材料が無ハロゲンおよび無フタル酸塩である限り、第１のゴムベースエラストマー材料は、フローリングまたは幅木製品を製造するため配合で従来から使用されている任意のエラストマー材料であることができる。ゴムベースエラストマー材料の役割は、最終製品の剛性を減らすこと、ならびに、その製品に形状を維持させながら、例えば、幅木製品の場合、コーナーの回りで曲げられながら、良好な弾力を与えることであるが、これに限定されない。様々な実施例に従って、ゴムベースエラストマー材料は、限定はされないが、エチレン・プロピレン・ジエンモノマ（Ｍ−クラス）ゴム（ＥＰＤＭ）、スチレン−ブタジエンゴム（ＳＢＲ）、天然ゴムを含むことができる。非限定的な例として、ＶＩＳＴＡＬＯＮ（登録商標）（エクソン社（Ｅｘｘｏｎ）またはＫｕｈｍｏ）（三井）は、本発明に従って使用される可能性がある。ゴムベースエラストマー材料は、１０〜６０ｐｈｒ（好ましくは４０ｐｈｒ）の量で存在してもよい。特定の好ましい実施例では、商品名ＶＩＳＴＡＬＯＮ（登録商標）７２２のゴムベースエラストマー材料は、４０ｐｈｒ（約１１．２６％）で提供される。これらの範囲以下の、および、それ以上の他の量が用いられ得る。
高分子可塑剤
【００７５】
高分子可塑剤材料が無ハロゲンおよび無フタル酸塩である限り、高分子可塑剤材料（特に非ブルーミング可塑剤）は、フローリングまたは幅木製品を製造するため配合で従来から使用されている任意の高分子可塑剤材料であることができる。高分子可塑剤材料の役割は、下層を製造するための配合に急速に再生可能な内容物を提供することであるが、これに限定されない。様々な実施例に従って、高分子可塑剤材料は、限定はされないが、油（ｆａｃｔｕｓ）、例えば植物油、大豆またはとうもろこし油を含むことができる。非限定的な例として、ＶＶＯ（登録商標）、加硫された植物油は、本発明に従って使用される可能性がある。高分子可塑剤材料は、０〜３５ｐｈｒ（好ましくは５ｐｈｒ）の量で存在してもよい。特定の好ましい実施例において、商品名ＡＣＲＯＦＡＸ（登録商標）（ＶＶＯ（登録商標））の下で利用可能な高分子可塑剤材料は、５ｐｈｒ（約１．４１％）で提供される。これらの範囲以下の、および、それ以上の他の量が用いられ得る。
第２のポリマー
【００７６】
少なくとも１つの第２のポリマーが無ハロゲン、かつ無フタル酸塩で、および、第１のポリオレフィンのポリマーと同じまたは異なる限り、少なくとも１つの第２のポリマーは、フローリングまたは幅木製品を製造するための配合で従来から使用されている任意のポリマーであることができる。少なくとも１つの第２のポリマーの役割は、アクリル接着剤（後述する）への配合の接着性を促進することである。様々な実施例に従って、少なくとも１つの第２のポリマーは、限定はされないが、それが無ハロゲンおよび無フタル酸塩である限り、ポリオレフィン、ポリエチレン、エチレン酢酸ビニル（ＥＶＡ）、ポリビニルアセテート（ＰＶＡＣ）を含むＥＶＡエマルジョン類、酢酸ビニル（ＶＡＭ）または酢酸ビニル・エチレン（ＶＡＥ）を主成分とした共重合体または従来技術で使用されている任意の他のホットメルト系接着剤を含むことができる。非限定的な例として、ＥＳＣＯＲＥＮＥ（登録商標）（エクソン社（Ｅｘｘｏｎ））、ＥＶＡＴＡＮＥ（登録商標）（Ａｒｋｅｍａ）は、本発明の好ましい実施例に従って使用される可能性がある。ＥＶＡなどの少なくとも１つの第２のオレフィン重合体は、０〜３０ｐｈｒ（好ましくは２０ｐｈｒ）の量で存在してもよい。本発明に従って、他の従来技術において知られている同等の担体ポリマーが、適正なレベルまたは量で使用されてもよいことは理解されるべきである。特定の好ましい実施例において、商品名ＥＳＣＯＲＥＮＥ（登録商標）ＵＬ７７１０の下で利用可能なエチレン酢酸ビニルは、２０ｐｈｒ（約５．６３％）で提供される。これらの範囲以下の、および、それ以上の他の量が用いられ得る。
少なくとも１つの付加的な任意のゴム材料または樹脂／ロジン材料
【００７７】
材料が無ハロゲンおよび無フタル酸塩である限り、少なくとも１つの付加的な任意のゴムベース材料は、フローリングまたは幅木製品を製造するための配合において、従来から使用されている任意の材料であることができる。少なくとも１つの付加的な任意のゴムベース材料の役割は、配合のリバウンドを減らすことであるが、これに限定されない。様々な実施例に従って、少なくとも１つの付加的な任意なゴムベース材料は、限定はされないが、ｎ−ブチル、ｓｅｃ−ブチル（１−メチルプロピル）、イソブチル（２−メチルプロピル）、ｔｅｒｔ−ブチル／ｔ−ブチル（１、１−ジメチルエチル（ｄｉｍｅｔｈｙｌｌｅｔｈｙｌ））または無ハロゲン、無フタル酸塩であるその任意の異性体、または代わりにＥＰＤＭを含む、一般の化学式−Ｃ４Ｈ９を有するブチルを含む。非限定的な例として、ブチル０６５（エクソン社）またはＥＰＤＭは、本発明の好ましい実施例に従って使用される可能性がある。ブチル０６５は、０．９２の比重を有しているイソブチレンおよびイソプレンの共重合体である。ブチルまたはＥＰＤＭは、０〜２０ｐｈｒ（好ましくは１０ｐｈｒ）の量で存在してもよい。特定の好ましい実施例において、ブチル０６５（エクソン社）またはＥＰＤＭは、１０ｐｈｒ（約２．８１％）で提供される。これらの範囲以下の、および、それ以上の他の量が用いられ得る。
【００７８】
代替の実施例では、ポリイソブチレンまたはロジンエステルは、適切な量で使用されてもよい。
難燃性システム
【００７９】
難燃性システムは、フローリングまたは幅木製品を製造するための配合において、従来から使用されている少なくとも１つの難燃性材料を、その難燃性材料が無ハロゲンで、無フタル酸塩であるである限り、含む。難燃性材料の役割は、特定の建築規準およびＡＳＴＭ難燃性要件を満たすために最終製品を製造するための配合に難燃性品質を提供することであるが、これに限定されない。様々な好ましい実施例に従って、少なくとも１つの難燃性材料は、限定はされないが、三水和アルミナ、ピロリン酸塩、水酸化マグネシウム、シランまたはステアリン酸処理−未処置水酸化マグネシウム、シアヌル酸メラミン、ポリリン酸メラミン、リン酸メラミン、雲母またはその誘導体を含むことができる。非限定的な例として、ＨＹＭＯＤ（登録商標）ＳＢ３６（ヒューバー（Ｈｕｂｅｒ））は、本発明の三水和アルミナとして使用されてもよく、ＶＥＲＴＥＸ（登録商標）／ＺＥＲＯＧＥＮ（登録商標）（Ａｋｒｏｃｈｅｍ）または、ＦＬＯＭＡＧ（登録商標）（マーチン・マリエッタ（ＭａｒｔｉｎＭａｒｉｅｔｔａ））は、本発明の水酸化マグネシウムとして使用されてもよく、そして、ＭＥＬＡＰＵＲ（登録商標）２００（Ｃｉｂａ）は、本発明のポリリン酸メラミンとして使用されてもよい。ポリリン酸メラミンもチャー形成剤または膨張剤（ｉｎｔｕｍｅｓｃｅｎｔ）として役立つことが理解されるべきである。ＶＥＲＴＥＸ（登録商標）は、２．３６の比重を有するシランまたはステアリン酸処理水酸化処理マグネシウムである。難燃性システムは、２５〜２００ｐｈｒ（好ましくは１６２〜１７５ｐｈｒ）の量で存在してもよい。特定の好ましい実施例において、商品名ＨＹＭＯＤ（登録商標）の下で利用可能な三水和アルミナは、９７．５ｐｈｒ（約２７．２０％）で提供され、商品名ＶＥＲＴＥＸ（登録商標）の下で利用可能な水酸化マグネシウムは、５５ｐｈｒ（約１５．３５％）で提供され、および、商品名ＭＥＬＡＰＵＲ（登録商標）２００の下で利用可能なポリリン酸メラミンは、１０ｐｈｒ（約２．７９％）で提供される。他の特定の好ましい実施例において、全ての難燃性システム材料は、三水和アルミナを含む。これらの範囲以下の、および、それ以上の他の量が用いられ得る。
温度／熱安定剤
【００８０】
材料が無ハロゲンおよび無フタル酸塩である限り、少なくとも１つの任意の温度／熱安定剤は、フローリングまたは幅木製品を製造するための配合において従来から使用されている任意の安定剤材料であることができる。温度／熱安定剤の役割は、配合を処理する間、望ましくない極端に高い熱または温度を防止することであるが、これに限定されない。例えば、安定剤は、本発明に従って組成に加えられ、組成に熱安定性および／またはＵＶ耐光性を提供することが可能である。熱および光への曝露によって生じる劣化および変色を最小にするために、安定剤は用いることができ、これは、本発明の組成を含んでいる製品を製造するとき遭遇する条件を含んでいる。安定剤は、酸化防止剤、他の安定剤またはそれらの組み合わせたものであることが可能である。様々な好ましい実施例に従って、少なくとも１つの任意の温度／熱安定剤は、限定はされないが、亜リン酸エステル酸化防止剤／安定剤、チオジエチレンビス［３−（３，５−ジ−ｔｅｒｔ−ブチル−４−ヒドロキシフェニル）プロピオナート］）、または、その無ハロゲンおよび無フタル酸塩であるそれらの誘導体を含むことができる。非限定的な例として、ＤＯＶＥＲＰＨＯＳ（登録商標）（ドーバー（Ｄｏｖｅｒ））、ＩＲＧＡＮＯＸ（登録商標）（Ｃｉｂａ）またはＴＥＲＭ−ＣＨＥＫ（登録商標）（フェロ（Ｆｅｒｒｏ））は、本発明に従って使用されてもよい。１つの任意の温度／熱安定剤は、０〜１０ｐｈｒ（好ましくは０．１ｐｈｒ）の量で存在してもよい。特定の好ましい実施例において、ＤＯＶＥＲＰＨＯＳ（登録商標）Ｓ４８０は、０．１ｐｈｒ（約０．０３％）で提供される。これらの範囲以下の、および、それ以上の他の量が用いられ得る。
反応性硬化剤／耐久性促進剤
【００８１】
材料が無ハロゲンおよび無フタル酸塩である限り、少なくとも２つの任意の反応性硬化剤は、フローリングまたは幅木製品を製造するための配合において、従来から使用されている任意の反応性硬化剤材料であることができる。反応性硬化剤の役割は、処理の間、配合の硬化を容易にすることであるが、これに限定されない。様々な好ましい実施例に従って、少なくとも１つの任意の反応性硬化剤は、限定はされないが、メタクリル酸グリシジル（ＧＭＡ）または無水マレイン酸（ＭＡＨ）群を含む反応性ポリエチレンを含む反応性ポリエチレン、過酸化物、ｔｅｒｔ−ブチル過酸化ベンゾエート（ＴＢＰＢ）、脂環式のジエポキシドを含む脂環式のエポキシド、高分子量ＥＰＤＭまたはＲＣＰポリプロピレンを含む高分子ポリマーを含むことができる。非限定的な例として、ＬＯＴＡＤＥＲ（登録商標）ＧＭＡ（Ａｒｋｅｍａ）、ＬＯＴＡＤＥＲ（登録商標）３４３０（ＭＡＨ）（Ａｒｋｅｍａ）、ＶＡＲＯＸ（登録商標）（ヴァンダービルト（Ｖａｎｄｅｒｂｉｌｔ））またはＲＡＤＣＵＲＥ（登録商標）（Ｒａｄｃｕｒｅ）硬化剤は、本発明に従って使用されてもよい。本発明の好ましい１つの実施例において、第１の任意の反応性硬化剤は、０〜１０ｐｈｒ、好ましくは３．７５ｐｈｒの量で存在してもよいメタクリル酸グリシジルであり、第２の任意の反応性硬化剤は、０〜１０ｐｈｒ、好ましくは３．７５ｐｈｒの量で存在してもよい無水マレイン酸である。特定の好ましい実施例において、ＬＯＴＡＤＥＲ（登録商標）ＧＭＡは３．７５ｐｈｒで提供され、そして、ＬＯＴＡＤＥＲ（登録商標）３４３０ＭＡＨは３．７５ｐｈｒで提供される。これらの範囲以下の、および、それ以上の他の量が用いられ得る。
【００８２】
他の好ましい実施例において、メタクリル酸グリシジル（ＧＭＡ）または無水マレイン酸（ＭＡＨ）群の少なくとも１つまたは過酸化物は、本発明の好ましい実施例に従って耐久性促進剤として使用される。非限定的な例として、ＬＯＴＡＤＥＲ（登録商標）ＧＭＡ（Ａｒｋｅｍａ）、ＬＯＴＡＤＥＲ（登録商標）３４３０（ＭＡＨ）（Ａｒｋｅｍａ）は、本発明に従って使用されてもよい。特定の好ましい実施例において、ＬＯＴＡＤＥＲ（登録商標）ＡＸ８８４０ＧＭＡは２〜１０ｐｈｒ、好ましくは３．７５ｐｈｒの量で提供され、ＬＯＴＡＤＥＲ（登録商標）３４３０ＭＡＨは２〜１０ｐｈｒ、好ましくは３．７５ｐｈｒの量で提供される。これらの範囲以下の、および、それ以上の他の量が用いられ得る。
【００８３】
さらにもう１つの好ましい実施例において、高エチレンＥＰＤＭまたはＲＣＰポリプロピレンなどのより高分子量ポリマーは、反応性硬化剤の代わりに使用されてもよい。
付加的な任意の可塑剤
【００８４】
材料が無ハロゲンおよび無フタル酸塩である限り、任意の付加的な可塑剤材料、特に非ブルーミング可塑剤は、フローリングまたは幅木製品を製造するための配合において、従来から使用されている任意の反応性硬化剤材料であることができる。付加的な可塑剤材料の役割は、下層を製造するための配合に急速に再生可能な内容物を提供することであるが、これに限定されない。様々な好ましい実施例に従って、付加的な可塑剤材料は、限定はされないが、アルカン（１５〜４０の炭素）または鉱油などの環状パラフィン、炭化水素流体などのポリマー改良剤、サンオイル、植物油、大豆、亜麻仁油、とうもろこし油または同等のワックス代用品を含むことができる。非限定的な例として、鉱油は、本発明の好ましい実施例に従って使用されてもよい。付加的な可塑剤材料としての鉱油は、０〜２５ｐｈｒ、好ましくは１５ｐｈｒの量で存在してもよい。特定の好ましい実施例において、鉱油または付加的な可塑剤材料としてのパラフィン油は、１５ｐｈｒ（約４．２２％）で提供される。これらの範囲以下の、および、それ以上の他の量が用いられ得る。
防煙剤／チャー形成剤
【００８５】
防煙剤／チャー形成剤材料が、無ハロゲンおよび無フタル酸塩である限り、防煙剤／チャー形成剤は、従来技術において知られる共力剤と組み合わせて、フローリングまたは幅木製品を製造するための配合において従来から使用されている少なくとも１つの防煙剤および／またはチャー形成剤材料を含む。防煙剤／チャー形成剤材料の役割は、特定の建築規準およびＡＳＴＭ難燃性要件を満たすために、最終製品を製造するための配合に、防煙材／チャー成形品質を提供することであるが、これに限定されない。様々な好ましい実施例に従って、防煙剤／チャー形成剤（または促進剤）材料（すなわち、表面割れに対するより良好な耐性）は、これに限定はされないが、ホウ酸亜鉛、ホウ酸、ホウ砂を含むホウ素化合物を含むことができる。非限定的な例として、ＡＺ４６７ホウ酸亜鉛は、本発明の好ましい実施例に従って、防煙剤／チャー形成剤として使用されてもよい。ＡＺ４６７ホウ酸亜鉛は、５〜３０ｐｈｒ、好ましくは１５ｐｈｒの量で存在してもよい。本発明の好ましい実施例において、ＡＺ４６７ホウ酸亜鉛は、１５ｐｈｒ（約４．２２％）で提供される。これらの範囲以下の、および、それ以上の他の量が用いられ得る。
反発力減力剤／接着促進剤
【００８６】
反発力減力剤／接着促進剤材料が無ハロゲンおよび無フタル酸塩である限り、反発力減力剤／接着促進剤材料は、フローリングまたは幅木製品を製造するための配合において、従来から使用されているいかなる反応性硬化剤材料であってもよい。反発力減力剤／接着促進剤材料の役割は、特定の建築規準およびＡＳＴＭ要件を満たすために、製造された製品の弾力性を減らし、そして、他の表面への製造された製品の接着を促進すること、ならびに上層配合への下層配合の接着を促進することであるが、これに限定されない。本発明の好ましい実施例に従って、反発力減力剤／接着促進剤材料は、急速に再生可能な内容物を有する材料を含む。様々な好ましい実施例に従って、反発力減力剤／接着促進剤材料は、限定はされないが、そのトール油ロジンまたは樹脂およびそのエステル、パインロジンまたは樹脂およびそのエステルまたはあらゆる同等の殻抽出物を含むロジンまたは樹脂を含むことができる。非限定的な例として、トール油ロジンは、本発明の好ましい実施例に従って、反発力減力剤／接着促進剤材料として使用されてもよい。トール油ロジンは、２〜１０ｐｈｒ、好ましくは７．５ｐｈｒの量で存在してもよい。特定の好ましい実施例において、トール油ロジンは、７．５ｐｈｒ（約２．１１％）で提供される。これらの範囲以下の、および、それ以上の他の量が用いられ得る。
充填剤および添加剤
【００８７】
少なくとも１つの充填剤材料が、無ハロゲンおよび無フタル酸塩である限り、少なくとも１つの充填剤材料は、フローリングまたは幅木製品を製造するための配合において、従来から使用されている急速に再生可能な充填剤材料のいかなる種類であってもよい。充填剤材料の役割は、急速に再生可能な内容物を促進し、コストを低減し、製造される製品の品質を改良することであるが、これに限定されない。本発明の好ましい実施例に従って、急速に再生可能な充填剤は、急速に再生可能な内容物を製造される製品に提供する植物ベースの充填剤を含む。様々な好ましい実施例に従って、少なくとも１つの充填剤材料は、限定はされないが、有機、無機または有機および無機材料の組合せ、例えば、クルミ殻、亜麻、オート麦、紙、粉砕紙、布、綿、ボール紙、トール油ロジンまたは樹脂およびそのエステルを含んでいる木粉、パインロジンまたは樹脂、および、そのエステル、またはあらゆる同等の殻抽出物、牡蠣、炭酸カルシウム、タルク、ケイ酸塩、メタケイ酸塩、粘土、合成および天然繊維、またはあらゆるそれらの組み合わせを含むことができる。充填剤は、粒子などのいかなる物理的形態であることが可能である。粒子は、他の成分と混合またはブレンドされ、幅木のようなオレフィンベースのフローリングアクセサリーに処理され得るオレフィンベース組成を形成することができる。非限定的な例として、クルミ殻は、少なくとも１つの充填剤として、本発明の好ましい実施例に従って、使用されてもよい。クルミ殻は、０〜２０ｐｈｒ、好ましくは９ｐｈｒの量で存在してもよい。特定の好ましい実施例において、クルミ殻は、９ｐｈｒ（約８．４４％）で提供される。これらの範囲以下の、および、それ以上の他の量が用いられ得る。
【００８８】
添加剤材料が無ハロゲンおよび無フタル酸塩である限り、添加剤材料は、フローリングまたは幅木製品を製造するための配合において、従来から使用されている添加剤材料のいかなる種類であってもよい。添加剤材料の役割は、製造される製品のための配合の再利用された内容物を増加させることであるが、これに限定されない。本発明の好ましい実施例に従って、再利用可能な添加剤材料は、再利用可能な内容物を製造された製品に提供する材料を含む。様々な好ましい実施例に従って、添加剤材料は、限定はされないが、そのトール油ロジンまたは樹脂およびエステル、そのパインロジンまたは樹脂およびエステルまたは任意の同等の殻抽出物、牡蠣または他の同等のシェル内容物、炭酸カルシウム、タルク、ケイ酸塩を含むことができる。添加剤は、粒子などの、混合されるか、または他の成分を混ぜ合わせられ、幅木などのオレフィンベースのフローリングアクセサリーに処理することができるオレフィンベースの組成を形成することが可能な任意の物理的形態であることができる。非限定的な例として、牡蠣の形態などの炭酸カルシウムは、本発明の好ましい実施例に従って添加剤材料として使用されてもよい。牡蠣のような炭酸カルシウムは、０〜５０ｐｈｒ、好ましくは２１〜３０ｐｈｒの量で存在してもよい。特定の好ましい実施例において、牡蠣のような炭酸カルシウムは、３０ｐｈｒ（約８．４４％）で提供される。これらの範囲以下の、および、それ以上の他の量が用いられ得る。
減量剤
【００８９】
減量剤が無ハロゲンおよび無フタル酸塩である限り、少なくとも１つの減量剤は、フローリングまたは幅木製品を製造するための配合において、従来から使用されているいかなる減量剤であってもよい。減量剤の役割は、製造された製品の強度、耐久性、弾力性、柔軟性または美的品質を損なうことなく製造される製品の全重量を減らすことであるが、これに限定されない。本発明の好ましい実施例に従って、少なくとも１つの減量剤材料は、起泡剤、化学発泡剤、密度に対する高力比を有する中空ガラスマイクロスフェア（すなわち、ガラスバブルおよび処理されたガラスバブル）、そして、あらゆる他の同等の有機、無機のまたは有機の組合せ、そして、無ハロゲンおよび無フタル酸塩である、当技術分野で知られている無機充填剤または不燃性潤滑剤を含んでもよい。非限定的な例として、ＥＸＰＡＮＣＥＬ（登録商標）（ＡｋｚｏＮｏｂｅｌ）起泡剤は本発明の実施例に従って使用されてもよく、そして、３Ｍ  Ｓ３８ＨＳガラスバブルは本発明に従って使用されてもよい。本発明の１つの例示的な実施例において、起泡剤は、０〜１０ｐｈｒ、好ましくは０．０１ｐｈｒの量で存在してもよく、および／または、ガラスバブルは、０〜１０ｐｈｒ、好ましくは３．７５ｐｈｒ（約１．０６％））の量で存在してもよい。例えば、ＥＸＰＡＮＣＥＬ  ９５１  ＤＵ  １２０Ｒ起泡剤０．０１ｐｈｒで提供されることができ、および／または、３Ｍ  Ｓ３８ＨＳガラスバブルは、３．７５ｐｈｒで提供される。これらの範囲以下の、および、それ以上の他の量が用いられ得る。
安定剤
【００９０】
安定剤材料が無ハロゲンおよび無フタル酸塩である限り、安定剤材料は、フローリングまたは幅木製品を製造するための配合において、従来から使用されているいかなる安定剤材料であってもよい。安定剤材料の役割は、周知のように、処理の間、配合を安定させることであるが、これに限定されない。本発明の好ましい実施例に従って、安定剤材料は、限定はされないが、一次酸化防止剤、例えばテトラキスメチレン（３，５−ジ−ｔ−ブチル−４−ヒドロキシ−ヒドロシンナメート）メタンまたは［３−［３−（３，５−ジ−ｔｅｒｔ−ブチル−４−ヒドロキシフェニル）プロパノイルオキシ］−２，２−ビス［３−（３，５−ジ−ｔｅｒｔ−ブチル−４−ヒドロキシフェニル）プロパノイルオキシメチル］プロピル］３−（３，５−ジ−ｔｅｒｔ−ブチル−４−ヒドロキシフェニル）プロパノエート）であってもよい。非限定的な例として、ＤＯＶＥＲＮＯＸ（登録商標）（ドーバー）は、本発明の好ましい実施例に従って、ならびに、Ｃｉｂａ、Ｓｏｎｇｗｏｎまたはフェロ（Ｆｅｒｒｏ）によるあらゆる同等の安定剤も使用されてもよい。本発明の好ましい一実施例において、安定剤は、０〜１ｐｈｒ（好ましくは０．２５ｐｈｒ）の量で存在する。特定の好ましい実施例において、ＤＯＶＥＲＮＯＸ（登録商標）１０安定剤は、０．２５ｐｈｒ（約０．０７％）で提供される。これらの範囲以下の、および、それ以上の他の量が用いられ得る。
潤滑剤
【００９１】
潤滑剤材料が無ハロゲンおよび無フタル酸塩である限り、潤滑剤材料、特に不燃性潤滑剤は、フローリングまたは幅木製品を製造するための配合において、従来から使用されているあらゆる潤滑剤材料であることができる。潤滑剤材料の役割は、配合の処理を容易にするために、下層を製造するための配合に潤滑剤内容物を提供することであるが、これに限定されない。様々な好ましい実施例に従って、潤滑剤材料は、限定はされないが、ハロゲンおよびフタル酸塩を含まない、遊離酸有機リン酸エステルなどのあらゆる従来の不燃性潤滑剤を含むことができる。非限定的な例として、ＶＡＮＦＲＥ（登録商標）  Ｓｐｅｃｉａｌ（ヴァンダービルト）安定剤材料は、本発明の好ましい実施例に従って使用されてもよい。本発明の好ましい一実施例において、潤滑剤材料は、約０〜５ｐｈｒの量で存在する遊離酸有機リン酸エステルである。特定の好ましい実施例において、ＶＡＮＦＲＥ（登録商標）  ＡＰ−２  ＳＰＥＣＩＡＬは、約１．５ｐｈｒ（約０．４２％）で提供される。これらの範囲以下の、および、それ以上の他の量が用いられ得る。
上塗りのための配合
第１のポリマー
【００９２】
ポリマーが無ハロゲンおよび無フタル酸塩である限り、第１のポリマーはフローリングまたは幅木製品を製造するための配合において、従来から使用されている任意のポリマーであることができる。第１のポリマーの役割は、製品の製造のための配合の処理および／または硬化を容易にすること、ならびに、強さおよび剛性品質を製造される上塗り層に提供することであるが、これに限定されない。様々な好ましい実施例に従って、第１のポリマーは、限定はされないが、軟質、アモルファス・ポリオレフィン、ポリプロピレン／ポリプロペンまたはその共重合体、そして、エチレンアルファオレフィン共重合体またはエチレン−オクテン共重合体、ならびに、ホモポリマーポリプロピレン、メタクリル酸グリシジル（ＧＭＡ）または無水マレイン酸（ＭＡＨ）群、または加硫のための過酸化物を含むことができる。非限定的な例として、ＥＮＧＡＧＥ（登録商標）（ダウ）、ＥＸＡＣＴ（登録商標）（エクソン社）、ＴＡＦＭＥＲ（登録商標）（三井）、ＩＮＯＥＳ（登録商標）（Ｉｎｏｅｓ）、ＬＯＴＡＤＥＲ（登録商標）ＧＭＡ（Ａｒｋｅｍａ）またはＬＯＴＡＤＥＲ（登録商標）３４３０（ＭＡＨ）（Ａｒｋｅｍａ）は、本発明の好ましい実施例に従って使用されてもよい。オレフィン重合体は、１０〜４０ｐｈｒ（好ましくは２０ｐｈｒ）の量で存在してもよい。特定の好ましい実施例において、商品名ＩＮＯＥＳ（登録商標）ＲＯｌｃ−００の下で利用可能なポリプロピレンは、２０ｐｈｒ（約１２．６５％）で提供される。これらの範囲以下の、および、それ以上の他の量が用いられ得る。
第２のポリマー
【００９３】
ポリマーが無ハロゲンおよび無フタル酸塩である限り、第２のポリマーは、フローリングまたは幅木製品を製造するための配合において、従来から使用されている任意のポリマーであることができ、そして、第１のポリマーと同じまたは異なる。第２のポリマーの役割は、製品の製造のための配合の処理および／または硬化を容易にすること、ならびに、製造される上塗り層の応力白化または応力結晶化を低減することであるが、これに限定されない。様々な好ましい実施例に従って、第２のポリマーは、限定はされないが、軟質、アモルファス・ポリオレフィン、ポリプロピレン／ポリプロペンまたはその共重合体、そして、エチレンアルファオレフィン共重合体またはエチレン−オクテン共重合体、ならびに、ホモポリマーポリプロピレン、プロピレン系オレフィンエラストマー材料、または適切な重合または低分子量可塑剤材料を含むことができる。非限定的な例として、ＥＮＧＡＧＥ（登録商標）（ダウ）、ＶＩＳＴＡＭＡＸＸ（登録商標）（エクソン社）、ＴＡＦＭＥＲ（登録商標）（三井）、ＩＮＯＥＳ（登録商標）（Ｉｎｏｅｓ）は、本発明の好ましい実施例に従って使用されてもよい。オレフィン重合体は、１０〜４０ｐｈｒ（好ましくは２５ｐｈｒ）の量で存在してもよい。特定の好ましい実施例において、商品名ＶＩＳＴＡＭＡＸＸ（登録商標）６１０２の下で利用可能なプロピレン系オレフィンエラストマー材料は、２５ｐｈｒ（約１８．８１％）で提供される。これらの範囲以下の、および、それ以上の他の量が用いられ得る。
第３のポリマー
【００９４】
ポリマーが無ハロゲンおよび無フタル酸塩である限り、第３のポリマーは、フローリングまたは幅木製品を製造するための配合において、従来から使用されている任意のポリマーであることができ、そして、第１のポリマーおよび／または第２のポリマーと同じまたは異なる。第３のポリマーの役割は、製品の製造のための配合の処理および／または硬化を容易にすること、ならびに、強さおよび剛性品質を製造された上塗り層に提供することであるが、これに限定されない。特に、好ましい実施例による第３のポリマーは、処理の間、第２のポリマーの望ましくない過剰な粘着性を防ぐため、ならびに、処理の間、第１のポリマー（ホモポリマー）の剛性を減少させるために提供される。様々な好ましい実施例に従って、第３のポリマーは、限定はされないが軟質、アモルファス・ポリオレフィン、ポリプロピレン／ポリプロペンまたはその共重合体、そして、エチレンアルファオレフィン共重合体またはエチレン−オクテン共重合体、ならびに、ホモポリマーポリプロピレン、または適切な量の低分子量可塑剤または高分子可塑剤と組合わせたポリプロピレンを含むことができる。非限定的な例として、ＥＮＧＡＧＥ（登録商標）（ダウ）、ＥＸＡＣＴ（登録商標）（エクソン社）、ＴＡＦＭＥＲ（登録商標）（三井）、ＩＮＯＥＳ（登録商標）（Ｉｎｏｅｓ）またはＶＥＲＳＩＦＹ（登録商標）（ダウ）は、本発明の好ましい実施例に従って、使用されてもよい。オレフィン重合体は、約３５ｐｈｒの量で存在してもよい。特定の好ましい実施例において、商品名ＶＥＲＳＩＦＹ（登録商標）２３００の下で利用可能なプロピレンエチレン共重合体は、３５ｐｈｒ（約２２．１４％）で提供される。これらの範囲以下の、および、それ以上の他の量が用いられ得る。
高分子可塑剤
【００９５】
高分子可塑剤材料が無ハロゲンおよび無フタル酸塩である限り、高分子可塑剤材料、特に非ブルーミング可塑剤は、フローリングまたは幅木製品を製造するための配合において、従来から使用されている任意の高分子可塑剤材料であることができる。高分子可塑剤材料の役割は、製造された製品の形成を容易にするために処理の間、上塗り層を軟化することであるが、これに限定されない。様々な好ましい実施例に従って、ポリマーが無ハロゲンおよび無フタル酸塩である限り、高分子可塑剤は、限定はされないが、軟質、アモルファス・ポリオレフィン、ポリプロピレン／ポリプロペンまたはその共重合体、そして、エチレンアルファオレフィン共重合体またはエチレン−オクテン共重合体、ならびに、ホモポリマーポリプロピレン、プロピレン系オレフィンエラストマー材料、または適切な重合または低分子量可塑剤材料、ポリエチレン、エチレン酢酸ビニル（ＥＶＡ）、ポリビニルアセテート（ＰＶＡｃ）（酢酸ビニル（ＶＡＭ）または酢酸ビニル・エチレン（ＶＡＥ）を主成分とした共重合体）を含むＥＶＡエマルジョン類、または従来技術で使用されている任意の他のホットメルト系接着剤を含むことができる。非限定的な例として、ＥＮＧＡＧＥ（登録商標）（ダウ）、ＶＩＳＴＡＭＡＸＸ（登録商標）（エクソン社）、ＴＡＦＭＥＲ（登録商標）（三井）、ＩＮＯＥＳ（登録商標）（Ｉｎｏｅｓ）、ＥＳＣＯＲＥＮＥ（登録商標）（エクソン社）、ＥＶＡＴＡＮＥ（登録商標）（Ａｒｋｅｍａ）は、本発明の好ましい実施例に従って使用されてもよい。高分子可塑剤材料は、１〜２５ｐｈｒ、好ましくは１５ｐｈｒの量で存在してもよい。特定の好ましい実施例において、商品名ＥＮＧＡＧＥ（登録商標）８１３０の下で利用可能なポリオレフィンエラストマー材料である高分子可塑剤は、１５ｐｈｒ（約９．４９％）で提供される。これらの範囲以下の、および、それ以上の他の量が用いられ得る。
相容化剤
【００９６】
相容化剤材料が無ハロゲンおよび無フタル酸塩である限り、相容化剤材料は、フローリングまたは幅木製品を製造するための配合において、従来から使用されている任意の相容化剤材料であることができる。相容化剤材料の役割は、配合の中の難燃性成分を結合することであるが、これに限定されない。相容化剤は、ポリオレフィン・マトリックスおよび充填剤のためのカップリング剤または界面結合剤として作用するものでもあり、その結果カレンダー工程で良好な粘着性を提供する。様々な好ましい実施例に従って、相容化剤材料は、限定はされないが、高性能無水マレイン酸官能化ホモ−ポリプロピレンを含んでいる無水マレイン酸、ニトリルまたはニトリルゴム、変性エチレン・アクリレート一酸化炭素ターポリマー、エチレン酢酸ビニル（ＥＶＡ）、ポリエチレン、メタロセンポリエチレン、エチレンプロピレンゴムおよびポリプロピレンを含むことができる。非限定的な例として、ＥＸＸＥＬＯＲ（登録商標）（エクソン社）、ＦＵＳＡＢＯＮＤ（登録商標）（デュポン）は、本発明に従って使用されてもよい。本発明の好ましい実施例において、相容化剤材料は、高性能無水マレイン酸官能化ホモ−ポリプロピレンであり、それは、０〜２５ｐｈｒ、好ましくは３〜５ｐｈｒの量で存在してもよい。特定の好ましい実施例において、商品名ＥＸＸＥＬＯＲ（登録商標）ＰＯ１０２０の下で利用可能な高性能無水マレイン酸官能化ホモ−ポリプロピレンは、３〜５のｐｈｒ（約１．８９％）で提供される。これらの範囲以下の、および、それ以上の他の量が用いられ得る。
難燃性システム
【００９７】
難燃性システムが無ハロゲンおよび無フタル酸塩である限り、難燃性システムは、フローリングまたは幅木製品を製造するための配合において、従来から使用されている少なくとも１つの難燃性材料を含む。少なくとも１つの難燃性材料の役割りは、特定の建築規準およびＡＳＴＭ難燃性要件を満たすために、最終製品を製造するための配合に、難燃性品質を提供することであるが、これに限定されない。様々な好ましい実施例に従って、少なくとも１つの難燃性材料は、限定はされないが、三水和アルミナ、三水酸化アルミナ、ピロリン酸塩、水酸化マグネシウム、シランまたはステアリン酸処理水酸化処理マグネシウム、シアヌル酸メラミン、ポリリン酸メラミン、リン酸メラミン、雲母またはその誘導体を含むことができる。非限定的な例として、ＨＹＭＯＤ（登録商標）ＳＢ３６（ヒューバー）は、本発明の好ましい実施例に従う三水和アルミナとして使用されてもよく、ＶＥＲＴＥＸ（登録商標）／ＺＥＲＯＧＥＮ（登録商標）（Ａｋｒｏｃｈｅｍ）、ＡＴＨ（登録商標）（河南）またはＦＬＯＭＡＧ（登録商標）（マーチン・マリエッタ）は、本発明の好ましい実施例に従う水酸化マグネシウムとして使用されてもよく、そして、ＭＥＬＡＰＵＲ（登録商標）２００（Ｃｉｂａ）は、本発明の好ましい実施例に従うポリリン酸メラミンとして使用されてもよい。ポリリン酸メラミンもチャー形成剤、または、膨張剤（ｉｎｔｕｍｅｓｃｅｎｔ）として役立つことが理解されるべきである。ＶＥＲＴＥＸ（登録商標）は、２．３６の比重を有するシランまたはステアリン酸処理−非処置水酸化マグネシウムである。難燃性システムは、５〜５０のｐｈｒ、好ましくは３１〜３３ｐｈｒの量で存在してもよい。特定の好ましい実施例において、商品名ＭＥＬＡＰＵＲ（登録商標）２００の下で利用可能なポリリン酸メラミンは、１０ｐｈｒ（約７％）で提供され、そして、商品名ＶＥＲＴＥＸ（登録商標）の下で利用可能な水酸化マグネシウムは、２２．５ｐｈｒ（約１４．２３％）で提供される。これらの範囲以下の、および、それ以上の他の量が用いられ得る。
温度／熱安定剤
【００９８】
温度／熱安定剤が無ハロゲンおよび無フタル酸塩である限り、少なくとも１つの任意の温度／熱安定剤は、フローリングまたは幅木製品を製造するための配合において、従来から使用されている任意の温度／熱安定剤であることができる。温度／熱安定剤の役割は、配合の処理の間、望ましくない極端に高い熱または温度を防止することであるがこれに限定されない。様々な好ましい実施例に従って、少なくとも１つの任意の温度／熱安定剤は、限定はされないが、亜リン酸エステル酸化防止剤／安定剤、チオジエチレンビス［３−（３，５−ジ−ｔｅｒｔ−ブチル−４−ヒドロキシフェニル）プロピオナート］）、または、無ハロゲンおよび無フタル酸塩であるその誘導体を含むことができる。非限定的な例として、ＤＯＶＥＲＰＨＯＳ（登録商標）（ドーバー）、ＩＲＧＡＮＯＸ（登録商標）（Ｃｉｂａ）またはＴＥＲＭ−ＣＨＥＫ（登録商標）（フェロ）は、本発明の好ましい実施例に従って使用されてもよい。１つの任意の温度／熱安定剤は、０〜１０ｐｈｒ、好ましくは０．１ｐｈｒの量で存在してもよい。特定の好ましい実施例において、商品名ＤＯＶＥＲＰＨＯＳ（登録商標）  Ｓ４８０の下で利用可能な温度／熱安定剤は、０．４ｐｈｒ（約０．２５％）で提供される。これらの範囲以下の、および、それ以上の他の量が用いられ得る。
耐久性促進剤
【００９９】
表面耐久性促進剤材料が無ハロゲンおよび無フタル酸塩である限り、表面耐久性促進剤材料は、フローリングまたは幅木製品を製造するための配合において、従来から使用されている任意の耐久性促進剤材料であることができる。耐久性促進剤材料の役割は、製造された製品の上塗り層に抵抗体層を提供すること、例えば、耐薬品性、耐引っかき性を促進することであるが、これに限定されない。様々な好ましい実施例に従って、耐久性促進剤材料は、限定はされないが、機能変性ポリオレフィン、親水性内部添加剤またはシリコーン・ベースの表面耐久性促進剤（例えばシロキサン添加剤）を含むことができる。非限定的な例として、商品名ＩＲＧＡＳＵＲＦ（登録商標）（Ｃｉｂａ）、ＡＤＭＥＲ（登録商標）（三井）、クラリアントまたはＭｕｌｔｉｂａｔｃｈ  Ｄｏｗ  Ｃｏｒｎｉｎｇ（登録商標）  ＭＢ５０−００１  Ｍａｓｔｅｒｂａｔｃｈ（ポリプロピレン（ＰＰ）ホモポリマーにおいて分散する超高分子量シロキサン重合体の５０％を含んでいる小球形にされた配合）の下で利用可能な耐久性促進剤材料は、１〜１０ｐｈｒ、好ましくは４ｐｈｒの量で、本発明の好ましい実施例に従って使用される。特定の好ましい実施例において、商品名Ｍｕｌｔｉｂａｔｃｈ  Ｄｏｗ  Ｃｏｒｎｉｎｇ（登録商標）  ＭＢ５０−００１  Ｍａｓｔｅｒｂａｔｃｈの下で利用可能な耐久性促進剤材料は、４ｐｈｒ（約２．５３％）で提供される。これらの範囲以下の、および、それ以上の他の量が用いられ得る。
防煙剤／チャー形成剤
【０１００】
防煙剤／チャー形成剤が無ハロゲンおよび無フタル酸塩である限り、防煙剤／チャー形成剤は、フローリングまたは幅木製品を製造するための配合において、従来から使用されている任意の防煙剤および／またはチャー形成剤材料の少なくとも１つを含む。防煙剤／チャー形成剤材料の役割は、特定の建築規準およびＡＳＴＭ難燃性要件を満たすために最終製品を製造するための配合に防煙剤／チャー形成剤材料品質を提供することであるが、これに限定されない。様々な好ましい実施例に従って、防煙剤／チャー形成剤または促進剤材料（すなわち、表面割れに対するより良好な耐性）は、限定はされないが、ホウ酸亜鉛、ホウ酸、ホウ砂を含むホウ素化合物を含むことができる。非限定的な例として、ＡＺ４６７ホウ酸亜鉛は、本発明の好ましい実施例に従う防煙剤／チャー形成剤として使用されてもよい。ＡＺ４６７ホウ酸亜鉛は、１〜１０ｐｈｒ、好ましくは６〜８ｐｈｒの量で存在してもよい。特定の好ましい実施例において、ＡＺ４６７ホウ酸亜鉛は、７．５ｐｈｒ（約４．７４％）で提供される。これらの範囲以下の、および、それ以上の他の量が用いられ得る。
着色剤
【０１０１】
着色剤が無ハロゲンおよび無フタル酸塩である限り、少なくとも１つの任意の着色剤が含まれてもよく、その着色剤は、フローリングまたは幅木製品を製造するための配合において、従来から使用されているものである。着色剤の役割は、製造された製品に美的カラー品質を提供することであるが、これに限定されない。本発明の好ましい実施例に従って、着色剤は、非重金属色素を有するポリオレフィン担体系を含む。様々な好ましい実施例に従って、着色剤は、０〜５ｐｈｒ、好ましくは０．８ｐｈｒの量で存在してもよい。特定の好ましい実施例において、着色剤は、０．８ｐｈｒ（すなわち、１／３％〜約５重量％間の範囲）で提供される。これらの範囲以下の、および、それ以上の他の量が用いられ得る。例えば、純粋着色顔料（Ｃｉｂａ社のＳｈｅｐｅｒｄまたはＬａｎｘｅｓなど）は、０．３ｐｈｒという少量で使用されうる。
安定剤
【０１０２】
安定剤材料が無ハロゲンおよび無フタル酸塩である限り、安定剤材料は、フローリングまたは幅木製品を製造するための配合において、従来から使用されているいかなる安定剤材料であってもよい。安定剤材料の役割は、周知のように、処理の間、配合を安定させることであるが、これに限定されない。本発明の好ましい実施例に従って、安定剤材料は、限定はされないが、一次酸化防止剤、例えばテトラキスメチレン（３，５−ジ−ｔ−ブチル−４−ヒドロキシ−ヒドロシンナメート）メタンまたは［３−［３−（３，５−ジ−ｔｅｒｔ−ブチル−４−ヒドロキシフェニル）プロパノイルオキシ］−２，２−ビス［３−（３，５−ジ−ｔｅｒｔ−ブチル−４−ヒドロキシフェニル）プロパノイルオキシｍｅｔｈｙｌ］プロピル］３−（３，５−ジ−ｔｅｒｔ−ブチル−４−ヒドロキシフェニル）プロパノエートであってよい。非限定的な例として、ＤＯＶＥＲＮＯＸ（登録商標）（ドーバー）は、Ｃｉｂａ、Ｓｏｎｇｗｏｎまたはフェロによる任意の同等の安定剤と同様に、本発明の好ましい実施例に従って使用されてもよい。本発明の好ましい一実施例において、安定剤は、０〜５ｐｈｒ、好ましくは１．０ｐｈｒの量で存在してもよい。特定の好ましい実施例において、ＤＯＶＥＲＮＯＸ（登録商標）  １０安定剤は、１．０ｐｈｒ（約０．６％）で提供される。これらの範囲以下の、および、それ以上の他の量が用いられ得る。
潤滑剤
【０１０３】
潤滑剤材料が無ハロゲンおよび無フタル酸塩である限り、潤滑剤材料、特に不燃性潤滑剤は、フローリングまたは幅木製品を製造するための配合において、従来から使用されている任意の潤滑剤材料であることができる。潤滑剤材料の役割は、配合の処理を容易にするために、下層を製造するための配合に潤滑剤内容物を提供することであるが、これに限定されない。様々な好ましい実施例に従って、潤滑剤材料は、限定はされないが、ハロゲンおよびフタル酸塩を含まない任意の従来の不燃性潤滑剤、例えば遊離酸有機リン酸エステルを含むことができる。非限定的な例として、ＶＡＮＦＲＥ（登録商標）  Ｓｐｅｃｉａｌ（ヴァンダービルト）加工助剤は、本発明の好ましい実施例に従って使用されてもよい。本発明の好ましい一実施例において、潤滑剤材料は、約１〜７．５ｐｈｒ、好ましくは３〜４のｐｈｒの量で存在する可能性がある遊離酸有機リン酸エステルである。特定の好ましい実施例において、ＶＡＮＦＲＥ  ＡＰ−２  ＳＰＥＣＩＡＬは、３．７５ｐｈｒ（約２．３７％）で提供される。これらの範囲以下の、および、それ以上の他の量が用いられ得る。
【０１０４】
本発明によるオレフィンベースの組成は、幅木などのフローリングアクセサリーの製造のための任意の従来の方法によって作られ得る。従来技術において知られる数々の方法によって、オレフィンベースの組成は、処理することができる。この数々の方法は、例えば、限定はされないが、シート押出加工、熱成形、射出成形、カレンダー加工、異型押出し、ブロー成形およびキャスティングを含んでいる。例えば、オレフィンベースの組成は、組成の成分を混合するかまたはツインスクリュー（ｔｗｉｎ  ｓｃｒｅｗ）、シングルスクリュー（ｓｉｎｇｌｅ  ｓｃｒｅｗ）、バンブリーミキサ、スロットダイまたはローラー型を有する押出機または混合物を形成する任意のそれらの組み合わせで組成を押し出すことによって作製され得る。組成は、成分の融解点に近い、または、それより上の温度で、そこにおいて、使用される特定の成分を処理することによって処理することができる。
【実施例１】
【０１０５】
以下の実施例は、本発明を、特に、従来の製造法で幅木を製造するために、示すことを目的としている。本発明は以下の実施例で例示される。この実施例において、部分（ｐａｒｔｓ）は、特に明記しない限り重量による比率（ｐｒｏｐｏｒｔｉｏｎｓ  ｂｙ  ｗｅｉｇｈｔ）である。
例１（一般配合）
【０１０６】
【表４】
2013525625.tif 000006
例２
上塗り
【０１０７】
【表５】
2013525625.tif 000007
下層
【０１０８】
【表６】
2013525625.tif 000008
【０１０９】
例２で示す実施例は、ローラーダイまたはスロットダイ（ｓｌｏｔ  ｄｉｅ）で、またはロールスタック処理法（ｒｏｌｌ  ｓｔａｃｋ  ｐｒｏｃｅｓｓｉｎｇ  ｍｅｔｈｏｄ）の中に容易に流れ、さらに、フレーミング（ｆｌａｍｉｎｇ）、くん焼（ｓｍｏｌｄｅｒｉｎｇ）および建築規準仕様およびＡＳＴＭ要件に従った接着試験を通過する。例２で示す実施例は、またバンブリーミキサで容易に混ざる。
【０１１０】
本発明の配合は、幅木または他の建築物アクセサリー、配合を製造するための周知の従来の処理によって作られ得る。幅木は、周知の従来の処理によって、比較的急速に、容易に、そして、経済的に製造され得る。幅木は、押出に適している、上記の組成から作られる。図１を参照すると、素材は、従来の供給ユニット２０から押出機に供給される。組成は、図１に示すように２つの別個の押出機、主押出機２２および副押出機２４から押し出される。押出機２２、２４は、幅木を製造するために従来技術において周知の標準押出機であることができる。主押出機２２は、素材を押出可能な状態にするために、素材を加熱して、適切なダイに下層材料を押し出す。この下層材料は、最終仕上げ幅木の約９０％を占め、幅木の断面を有する前部壁を含む。副押出機２４は、素材を流体状態まで同様に加熱し、薄い上塗り層をもたらすために適切なダイに素材を押し出す、薄い上塗り層は、最高約６インチの高さおよび１／４インチまでの厚さを有する幅木のためには、好ましくは、著しく高品質の材料で約０．０１０インチから０．０１２までの厚さを有する。これは、高品質な材料と呼ばれる。その理由は、色が十分に染まり、上塗り層に充填剤がないからである。この非常に高品質な材料は、仕上げられた幅木材料の約１０％を占める。押出の間の軟化されたプラスチックの流れは、それぞれのダイを通って押出生産ラインに沿ってのさらなる流れを妨げるのに十分なほど冷えてはいない。示された例示的処理において、押出機２２、２４の下流に示される多数個ダイ２６は熱い状態にとどまり、そしてこのように、配合は早く流れて生産時間を低減する。多数個ダイ２６は、半分溶けた材料をダイから流すような複数の機械加工された部品から成る。押出し材料は、押出機によって発生させられる力によって、ダイを強制的に通過させられる。材料がダイ２６を通過するにつれて、幅木の形状に形成されていく。
【０１１１】
ダイ２６は、前面壁および背面壁の形状を定めることによって、幅木の断面形状を決める。ある具体例では、幅木は、最も広い点で厚さ１／８インチ、高さ６インチである。背面壁は、その外側表面上のリブ、溝、その混在物または他の表面凹凸を有することができる。これらには、取り付けの際、接着剤が塗布され、背面からの接着剤の流れを妨げることができる。
【０１１２】
一般に一様な厚みによって、一様な冷却のためのほぼ変化のない厚みが与えられる。しかしながら、温度は、それ自身の重量による下垂を防止するのに十分なほど低くなければならない。幅木のなめらかで、仕上げられた外観および断面形状を得るためには一様な冷却が必要とされる。
【０１１３】
幅木を作成するために用いる処理は、次のようであろう。本発明による組成は、主押出機２２および副押出機２４の両方に流れ込む、または、さもなければ移動させられ、そして、両方とも多数個ダイ２６に供給される。上述の通り、幅木の下層は主押出機２２から、そして、上塗り層は副押出機２４から流れる。幅木の前面壁の外側または断面は、断面カットによって形成されるか、ダイ２６の中で与えられる。
【０１１４】
主押出機２２は、６インチのサーマティックデイビススタンダード（Ｔｈｅｒｍａｔｉｃ  Ｄａｖｉｓ  Ｓｔａｎｄａｒｄ）であることができる。副押出機２４は、２．５インチのデイビススタンダード（Ｄａｖｉｓ  Ｓｔａｎｄａｒｄ）であることができる。ダイ２６は、様々な断面を有する幅木を形成することができる。それらは、底面にリップを有する楔形、平坦な面上の波うち形状などである。個別のダイが、断面形状のスタイルごとに使用される。
【０１１５】
ダイ２６の中で、図１に示すように、押出される固体プラスチックは、所要の断面形状に作られる。材料はダイ２６の中を流れ、そして、材料がダイ２６に入って出るまで１、２秒かかる。ダイの中の温度は、３００°Ｆと３２５°Ｆとの間であることができる。
【０１１６】
幅木下層材料および細い上塗り層は、ダイ２６において完全に一緒に溶解させられ、流体のプラスチック材料を作る。この溶解が行われるのは、押出機を通って材料が動くことによる圧力とダイの中の制限的な開口を通って動く材料の抵抗との組合せ、および、幅木材料の約３２５°Ｆの温度における内部熱による。これは、ダイの中で約３０００ｐｓｉの最高圧力を発生させる。
【０１１７】
押出機２２および２４によって発生した圧力により、壁幅木材料は、ダイ２６を通って押込まれて出てくる。ダイ２６から、幅木は、まず最初に、押出機オペレータによって、材料が機械式または電動式引出機５０に到達するまで、２つの冷却タンクの長さだけ手動で引かれる。各タンク４２は少なくとも１つの蛇口５２を有する。タンクは、３０フィート（９メートル）または４０フィート（１２メートル）のどちらかである。タンクは、ダイ２６の方へ、そして、それから離れて移動することができるように車輪に乗せることが可能である。浴槽には、５０°Ｆ〜６０°Ｆ（１０°Ｃ〜１６°Ｃ）の温度範囲の冷却水が入れてあり、押出された柔らかい幅木を冷却する。浴槽に入ったときの幅木の温度は、３００°Ｆ（１５０°Ｃ）を超えている。
【０１１８】
冷却タンク４２から現れた後に、幅木は、機械式または電動式引出機５０によって係合される。引出機５０は、Ｇｏｏｄｍａｎであることができ、それは一定速度に保たれる。この一定速度は、ダイ２６から引出されたときの押出された幅木が確実に一定サイズであるために、１５から２０ＦＰＭの範囲にある。そして、押出された幅木は、カッター５４に移って、所定のまたは所望の長さに切られる。幅木は通常８フィートの長さで切られるが、任意の長さで切られることができ、そして、それにふさわしい包装が利用可能でなければならない。押出機２２、２４の温度は、２７５°Ｆから３５０°Ｆにわたることが可能で、機械の速度設定は、押出機上で２０ＲＰＭから４０ＲＰＭにわたり、そして、引出機５０の速度設定は、幅木の寸法または厚さをコントロールする。これらの設定は、初めに固定され、サイズの整合性を保証するためにモニタされなければならない。一旦運転速度および成形品の寸法が決められると、幅木は出荷のために切られて、パックされる。
【０１１９】
以上に記載されてきたことは、好ましい本発明の態様である。本発明を記載するために、構成部品や方法のあらゆる考えられる組合せを記載することは勿論可能ではないが、当業者は、本発明の多くの更なる組合せおよび入れ替えが可能であることを認めるであろう。したがって、本発明は、添付の請求項の精神と範囲に入る、すべてのこのような変更、組合せ、修正、および変化を包含することを意図している。
【符号の説明】
【０１２０】
２０  従来の供給ユニット
２２  主押出機
２４  副押出機
２６  多数個ダイ
４２  タンク
５０  機械式引出機、電動式引出機
５２  蛇口
５４  カッター
【図１】
2013525625.tif 000009
【手続補正書】
【提出日】平成25年4月23日(2013.4.23)
【手続補正１】
【補正対象書類名】特許請求の範囲
【補正対象項目名】全文
【補正方法】変更
【補正の内容】
【特許請求の範囲】
【請求項１】
フローリングアクセサリーを製造するための組成または配合であって、前記組成は、部分硬化によって一緒に硬化されて前記組成を形成する、第１の配合および第２の配合を含んでおり、前記組成にはハロゲンを含まず、かつフタル酸塩を含まず、前記第１の配合は、１０〜６０ｐｈｒの量のゴムベースエラストマー材料と、２５〜８０ｐｈｒの量の第１のオレフィン重合体と、０〜３５ｐｈｒの量の高分子可塑剤と、０〜３０ｐｈｒの量で提供される少なくとも１つの第２のオレフィン重合体（前記第１のオレフィン重合体と異なるもの、または同じもの）と、少なくとも１つの難燃性材料を含む難燃性システムであって、２５〜２００ｐｈｒの量で提供される前記難燃性システムと、５〜３０ｐｈｒの量で提供される防煙剤／チャー形成剤材料と、２〜１０のｐｈｒの量で提供される反発力減力剤／接着促進剤と、を含み、および、前記第２の配合は、１０〜４０ｐｈｒの量の第１のオレフィン重合体と、１０〜４０ｐｈｒの量の、第１のオレフィン重合体と同じまたは異なる第２のオレフィン重合体と、１〜２５ｐｈｒの量の高分子可塑剤と、０〜２５ｐｈｒの量の相容化剤と、０〜１００ｐｈｒの量の、第１のおよび／または第２のオレフィン重合体と同じまたは異なる、少なくとも１つの第３のオレフィン重合体と、１〜１０ｐｈｒの量の耐久性促進剤と、５〜５０ｐｈｒの量の少なくとも１つの難燃性材料を含む難燃性システムと、１〜１０ｐｈｒの量の防煙剤／チャー形成剤材料と、０〜５ｐｈｒの量の安定剤と、を含む組成または配合。
【請求項２】
前記第１の配合が、０〜２０ｐｈｒの量の少なくとも１つの追加のゴムベース材料と、０〜１０ｐｈｒの量の少なくとも１つの温度／熱安定剤と、０〜２０ｐｈｒの量の少なくとも２つの反応性硬化剤と、０〜２０ｐｈｒの量の少なくとも１つの充填剤材料と、０〜５０ｐｈｒの量の少なくとも１つの添加剤と、０〜１０ｐｈｒの量の少なくとも１つの軽量化剤（ｗｅｉｇｈｔ  ｒｅｄｕｃｅｒ  ｍａｔｅｒｉａｌ）と、０〜１ｐｈｒの量の安定剤と、０〜５ｐｈｒの量の少なくとも１つの潤滑剤と、０〜２５ｐｈｒの量の追加の可塑剤と、を更に含む請求項１に記載の組成。
【請求項３】
前記第２の配合が、０〜５ｐｈｒの量の着色剤と、１〜７．５ｐｈｒの量の少なくとも１つの潤滑剤と、０〜１０ｐｈｒの量の温度安定剤と、を更に含む請求項１に記載の組成。
【請求項４】
前記フローリングアクセサリーは、上塗り層および下塗り層を含む幅木であり、かつ、前記第１の配合は、前記フローリングアクセサリーの前記下塗り層を形成する、および、前記第２の配合は、前記フローリングアクセサリーの前記上塗り層を形成する、請求項１に記載の組成。
【請求項５】
前記第１の配合の前記ゴムベースエラストマー材料が、約４０ｐｈｒの量で提供される、請求項１に記載の組成。
【請求項６】
前記ゴムベースエラストマー材料が、エチレン・プロピレン・ジエンモノマ、エチレン・プロピレン・ジエンモノマ（Ｍ−クラス）ゴム、スチレン−ブタジエンゴム、エチレン−プロピレン共重合体および天然ゴムからなる群から選択される、請求項１に記載の組成。
【請求項７】
前記第１の配合の前記第１のオレフィン重合体が、約４０ｐｈｒの量で提供される、請求項１に記載の組成。
【請求項８】
前記第１のオレフィン重合体が、軟質、非晶質ポリオレフィン、ポリプロピレン／ポリプロペンまたはその共重合体、エチレンアルファオレフィン共重合体、エチレン−オクテン共重合体および超低密度エチレン−オクテン共重合体からなる群から選択される、請求項１に記載の組成。
【請求項９】
前記第１の配合の前記高分子可塑剤が、約５ｐｈｒの量で提供される、請求項１に記載の組成。
【請求項１０】
前記高分子可塑剤は、非ブルーミング可塑剤である、請求項１に記載の組成。
【請求項１１】
前記高分子可塑剤は、油（ｆａｃｔｕｓ）からなる群から選択される、請求項１０に記載の組成。
【請求項１２】
前記油は、植物油、大豆、とうもろこし油および加硫された植物油からなる油の群から選択される、請求項１１に記載の組成。
【請求項１３】
前記第１の配合の前記少なくとも１つの第２のオレフィン重合体が、約２０ｐｈｒの量で提供される、請求項１に記載の組成。
【請求項１４】
前記少なくとも１つの第２のオレフィン重合体は、ポリオレフィン、ポリエチレン、エチレン酢酸ビニル（ＥＶＡ）、ＥＶＡエマルジョン類、ポリビニルアセテート（ＰＶＡＣ）、酢酸ビニル（ＶＡＭ）に基づく共重合体、酢酸ビニル・エチレン（ＶＡＥ）およびホットメルト系接着剤ホらなる群から選択される、請求項１に記載の組成。
【請求項１５】
前記第１の配合の前記難燃性システムが、約１６２〜１７５ｐｈｒの量で提供される、請求項１に記載の組成。
【請求項１６】
前記難燃性システムが、三水和アルミナ、ピロリン酸塩、水酸化マグネシウム、シラン、ステアリン酸処理または無処理の水酸化マグネシウム、シアヌル酸メラミン、ポリリン酸メラミン、リン酸メラミン、雲母およびその誘導体からなる群から選択される少なくとも１つの材料を含む、請求項１に記載の組成。
【請求項１７】
前記難燃性システムが、９７．５ｐｈｒで提供される三水和アルミナ、５５ｐｈｒで提供される水酸化マグネシウムおよび１０ｐｈｒで提供されるポリリン酸メラミンを含む、請求項１６に記載の組成。
【請求項１８】
前記難燃性システムが、三水和アルミナから成る、請求項１６に記載の組成。
【請求項１９】
前記第１の配合の前記防煙剤／チャー形成剤が、共力剤と組合わせて提供される、請求項１に記載の組成。
【請求項２０】
前記第１の配合の前記防煙剤／チャー形成剤が、少なくとも１つの防煙剤材料および／またはチャー形成剤材料を含む、請求項１に記載の組成。
【請求項２１】
前記第１の配合の前記防煙剤／チャー形成剤は、１５ｐｈｒの量で提供される、請求項１に記載の組成。
【請求項２２】
前記防煙剤／チャー形成剤は、ホウ素化合物、ホウ酸亜鉛、ホウ酸およびホウ砂からなる群から選択される、請求項１に記載の組成。
【請求項２３】
前記反発力減力剤／接着促進剤は、７．５ｐｈｒの量で提供される、請求項１に記載の組成。
【請求項２４】
前記反発力減力剤／接着促進剤は、急速に再生可能な内容物を有する材料を含む、請求項１に記載の成分。
【請求項２５】
前記反発力減力剤／接着促進剤は、ロジンおよび樹脂からなる群から選択される材料を含む請求項２４に記載の成分。
【請求項２６】
前記反発力減力剤／接着促進剤は、トール油ロジン、トール油樹脂、トール油ロジンのエステル、トール油樹脂のエステル、パインロジン、松脂、パインロジンのエステル、松脂のエステルおよび上述に同等の殻抽出物からなるロジンおよび樹脂の群から選択される、請求項２５に記載の組成。
【請求項２７】
前記反発力減力剤／接着促進剤が、トール油ロジンである、請求項２６に記載の組成。
【請求項２８】
前記安定剤は、約０．２５ｐｈｒの量で提供される、請求項１に記載の組成。
【請求項２９】
前記安定剤が、一次酸化防止剤からなる群から選択される、請求項１に記載の組成。
【請求項３０】
前記安定剤が、テトラキスメチレン（３，５−ジ−ｔ−ブチル−４−ヒドロキシ−ヒドロシンナメート）メタン  および、［３［３（３，５−ジ−ｔｅｒｔ−ブチル−４−ヒドロキシフェニル）プロパノイルオキシ］−２，２−ビス［３−（３，５−ジ−ｔｅｒｔ−ブチル−４−ヒドロキシフェニル）プロパノイルオキシメチル］プロピル］３−（３，５−ジ  ｔｅｒｔ−ブチル−４−ヒドロキシフェニル）プロパノエートからなる群から選択される、請求項２９に記載の組成。
【請求項３１】
前記少なくとも１つの温度／熱安定剤が、約０．１ｐｈｒの量で提供される、請求項２に記載の組成。
【請求項３２】
前記少なくとも１つの温度／熱安定剤が、酸化防止剤を含む、請求項２に記載の組成。
【請求項３３】
前記少なくとも１つの温度／熱安定剤が、亜リン酸エステル酸化防止剤／安定剤、チオジエチレンビス［３−（３，５−ジ−ｔｅｒｔ−ブチル−４−ヒドロキシフェニル）プロピオナート］、および上記のものの誘導体からなる群から選択される、請求項２に記載の組成。
【請求項３４】
前記少なくとも１つの潤滑剤が、約１．５ｐｈｒの量で提供される、請求項２に記載の組成。
【請求項３５】
前記少なくとも１つの潤滑剤が、不燃性潤滑剤である、請求項２に記載の組成。
【請求項３６】
前記少なくとも１つの潤滑剤が、遊離酸有機リン酸エステルである、請求項３５に記載の組成。
【請求項３７】
前記少なくとも１つの減量剤が、起泡剤、化学発泡剤および密度比に対して高強度を有する中空ガラスマイクロスフェアからなる群から選択される、請求項２に記載の組成。
【請求項３８】
前記中空ガラスマイクロスフェアが、ガラスバブルおよび処理されたガラスバブルからなる群から選択される、請求項３７に記載の組成。
【請求項３９】
前記少なくとも１つの減量剤が、０〜１０ｐｈｒの量の起泡剤および０〜１０ｐｈｒの量のガラスバブルからなる群から選択される少なくとも１つの材料を含む、請求項２に記載の組成。
【請求項４０】
前記少なくとも１つの減量剤が、約０．１ｐｈｒの量で提供される起泡剤および約３．７５ｐｈｒの量で提供されるガラスバブルからなる群から選択される少なくとも１つの材料を含む、請求項３９に記載の組成。
【請求項４１】
前記少なくとも１つの充填剤材料が、急速に再生可能な内容物を有する材料を含む、請求項２に記載の組成
【請求項４２】
前記少なくとも１つの充填剤材料が、急速に再生可能な内容物を有する植物ベース充填剤材料を含む、請求項２に記載の組成。
【請求項４３】
前記少なくとも１つの充填剤材料は、有機、無機および有機と無機の組合せの植物ベース充填剤材料からなる群から選択される、請求項２に記載の組成。
【請求項４４】
前記少なくとも１つの充填剤材料が、クルミ殻、亜麻、オート麦、紙、粉砕紙、布、綿、ボール紙、木粉、トール油ロジン、トール油樹脂、トール油ロジンのエステル、トール油樹脂のエステル、パインロジン、松脂、パインロジンのエステル、松脂のエステル、および、上述に同等の殻抽出物、牡蠣、炭酸カルシウム、タルク、ケイ酸塩、メタケイ酸塩、粘土、合成繊維、天然繊維、および、上述のあらゆる組合せからなる群から選択される、請求項４３に記載の組成。
【請求項４５】
前記少なくとも１つの充填剤材料は、約９ｐｈｒの量で提供されるクルミ殻である、請求項２に記載の組成。
【請求項４６】
前記少なくとも１つの添加剤が、２１〜３０ｐｈｒの量で提供される、請求項２に記載の組成。
【請求項４７】
前記少なくとも１つの添加剤が、再利用可能な内容物を前記組成に提供するための再利用可能な添加剤材料含む、請求項２に記載の組成。
【請求項４８】
前記少なくとも１つの添加剤は、トール油ロジン、トール油樹脂、トール油ロジンのエステル、トール油樹脂のエステル、パインロジン、松脂、パインロジンのエステル、松脂のエステル、牡蠣、炭酸カルシウム、タルクおよびケイ酸塩からなる群から選択される、請求項２に記載の組成。
【請求項４９】
前記第２の配合の前記第１のオレフィン重合体が、約２０ｐｈｒの量において提供される、請求項１に記載の組成。
【請求項５０】
前記第２の配合の前記第１のオレフィン重合体が、軟質、非晶質ポリオレフィン、ポリプロピレン／ポリプロペンまたはその共重合体、および、エチレンアルファオレフィン共重合体、エチレン−オクテン共重合体、ホモポリマーポリプロピレン、メタクリル酸グリシジル（ＧＭＡ）または無水マレイン酸（ＭＡＨ）基、および、過酸化物からなる群から選択される、請求項１に記載の組成。
【請求項５１】
前記第１のオレフィン重合体が、ポリプロピレンを含む、請求項５０に記載の組成。
【請求項５２】
前記第２の配合の前記第２のオレフィン重合体が、約２５ｐｈｒの量で提供される、請求項１に記載の組成。
【請求項５３】
前記第２の配合の前記第２のオレフィン重合体が、ハロゲンおよびフタル酸塩を含まない材料を含み、かつ、前記第２の配合の前記第１のオレフィン重合体と同じか、または異なる、請求項１に記載の組成。
【請求項５４】
前記第２のオレフィン重合体が、軟質、非晶質ポリオレフィン、ポリプロピレン／ポリプロペンまたはその共重合体、エチレンアルファオレフィン共重合体、エチレン−オクテン共重合体、ホモポリマーポリプロピレン、プロピレンベースオレフィンエラストマー材料および高分子または低分子量可塑剤材料からなる群から選択される、請求項１に記載の組成。
【請求項５５】
前記第２の配合の前記少なくとも１つの第３のオレフィン重合体が、約３５ｐｈｒの量で提供される、請求項１に記載の組成。
【請求項５６】
前記第２の配合の前記少なくとも１つの第３のオレフィン重合体が、ハロゲンおよびフタル酸塩を含まない材料を含み、かつ、前記第２の配合の前記第１のオレフィン重合体および前記第２の配合の前記第２のオレフィン重合体と同じか、または異なる、請求項１に記載の組成。
【請求項５７】
前記少なくとも１つの第３のオレフィン重合体が、軟質、非晶質ポリオレフィン、ポリプロピレン／ポリプロペンまたはその共重合体、エチレンアルファオレフィン共重合体、エチレン−オクテン共重合体、ホモポリマーポリプロピレン、および、低分子量可塑剤または高分子可塑剤と組合わせてたポリプロピレンからなる群から選択される、請求項５６に記載の組成。
【請求項５８】
前記少なくとも１つの第３のオレフィン重合体が、プロピレンエチレン共重合体である、請求項５７に記載の組成。
【請求項５９】
前記第２の配合の前記高分子可塑剤材料が、非ブルーミング可塑剤ある、請求項１に記載の組成。
【請求項６０】
前記第２の配合の前記高分子可塑剤材料が、約１５ｐｈｒの量で提供される、請求項１に記載の組成。
【請求項６１】
前記第２の配合の前記高分子可塑剤材料が、
軟質、非晶質ポリオレフィン、ポリプロピレン／ポリプロペンまたはその共重合体、エチレンアルファオレフィン共重合体、エチレン−オクテン共重合体、ホモポリマーポリプロピレン、プロピレンベースオレフィンエラストマー材料、高分子または低分子量可塑剤材料、ポリエチレン、エチレン酢酸ビニル（ＥＶＡ）、ＥＶＡエマルジョン類、ポリビニルアセテート（ＰＶＡＣ）、酢酸ビニル（ＶＡＭ）または酢酸ビニル・エチレン（ＶＡＥ）を主成分とした共重合体およびホットメルト系接着剤からなる群から選択される、請求項１に記載の組成。
【請求項６２】
前記高分子可塑剤材料は、ポリオレフィンエラストマー材料である、請求項６１に記載の組成。
【請求項６３】
前記第２の配合の前記相容化剤材料が、約３〜５ｐｈｒの量で提供される、請求項１に記載の組成。
【請求項６４】
前記第２の配合の前記相容化剤材料が、無水マレイン酸、高性能無水マレイン酸官能化ホモ−ポリプロピレン、ニトリル、ニトリルゴム、変性エチレンアクリレート一酸化炭素ターポリマー、エチレン酢酸ビニル（ＥＶＡＳ）、ポリエチレン、メタロセンポリエチレン、エチレンプロピレンゴムおよびポリプロピレンからなる群から選択される、請求項１に記載の組成。
【請求項６５】
前記相容化剤材料が、高性能無水マレイン酸官能化ホモポリプロピレンである、請求項６４に記載の組成。
【請求項６６】
前記第２の配合の前記難燃性システムは、少なくとも１つの難燃性材料を含む、請求項１に記載の組成。
【請求項６７】
前記少なくとも１つの難燃性材料は、約３１〜３３ｐｈｒの量で提供される、請求項１に記載の組成。
【請求項６８】
前記第２の配合の前記少なくとも１つの難燃性材料が、三水和アルミナ、三水酸化アルミナ、ピロリン酸塩、水酸化マグネシウム、シランまたはステアリン酸処理水酸化マグネシウム、シアヌル酸メラミン、ポリリン酸メラミン、リン酸メラミン、雲母および上記のものの誘導体からなる群から選択される、請求項１に記載の組成。
【請求項６９】
前記少なくとも１つの難燃性材料が、約１０ｐｈｒの量のポリリン酸メラミンおよび約２２．５ｐｈｒの水酸化マグネシウムを含む、請求項６８に記載の組成。
【請求項７０】
前記第２の配合の前記表面耐久性促進剤が、約４ｐｈｒの量で提供される、請求項１に記載の組成。
【請求項７１】
前記第２の配合の前記表面耐久性促進剤が、機能変性ポリオレフィン、親水性内部添加剤およびシロキサン添加剤からなる群から選択される、請求項１に記載の組成。
【請求項７２】
前記第２の配合の前記防煙剤／チャー形成剤が、約６〜８ｐｈｒの量で提供される、請求項１に記載の組成。
【請求項７３】
前記防煙剤／チャー形成剤が、約７．５ｐｈｒの量で提供される、請求項７２に記載の組成。
【請求項７４】
前記第２の配合の前記防煙剤／チャー形成剤が、ホウ素化合物からなる群から選択される材料である、請求項１に記載の組成。
【請求項７５】
前記ホウ素化合物が、ホウ酸亜鉛、ホウ酸およびホウ砂からなる群から選択される、請求項７４に記載の組成。
【請求項７６】
前記第２の配合の前記安定剤材料が、約１．０ｐｈｒの量で提供される、請求項１に記載の組成。
【請求項７７】
前記第２の配合の前記安定剤材料が、一次酸化防止剤からなる群から選択される、請求項１に記載の組成。
【請求項７８】
前記一次酸化防止剤が、テトラキスメチレン（３，５−ジ−ｔ−ブチル−４−ヒドロキシ−ヒドロシンナメート）メタンおよび、［３［３（３，５−ジ−ｔｅｒｔ−ブチル−４−ヒドロキシフェニル）プロパノイルオキシ］−２，２−ビス［３−（３，５−ジ−ｔｅｒｔ−ブチル−４−ヒドロキシフェニル）プロパノイルオキシメチル］プロピル］３−（３，５−ジ−ｔｅｒｔ−ブチル−４−ヒドロキシフェニル）プロパノエートからなる群から選択される、請求項７７に記載の組成。
【請求項７９】
少なくとも１つの追加のゴムベース材料が、ＥＰＤＭ、一般の化学式−Ｃ４Ｈ９を有するブチル、ポリイソブチレンおよびロジンエステルから成る群から選択される、請求項２に記載の組成。
【請求項８０】
前記ブチルが、ｎ−ブチル、ｓｅｃ−ブチル（１−メチルプロピル）、イソブチル（２−メチルプロピル）、ｔｅｒｔ−ブチル／ｔ−ブチル（１，１−ジメチルエチル（ｄｉｍｅｔｈｙｌｌｅｔｈｙｌ））および、上述のあらゆる異性体からなる群から選択される、請求項７９に記載の組成。
【請求項８１】
前記少なくとも１つの追加のゴムベース材料が、約１０ｐｈｒの量で提供される、請求項２に記載の組成。
【請求項８２】
前記少なくとも１つの温度／熱安定剤が、約０．１ｐｈｒの量で提供される、請求項２に記載の組成。
【請求項８３】
前記少なくとも１つの温度／熱安定剤が、酸化防止剤および安定剤からなる群から選択される少なくとも１つの材料を含む、請求項２に記載の組成。
【請求項８４】
前記少なくとも１つの温度／熱安定剤が、亜リン酸エステル酸化防止剤／安定剤、チオジエチレンビス［３−（３，５−ジ−ｔｅｒｔ−ブチル−４−ヒドロキシフェニル）プロピオナート］、および上記のものの誘導体からなる群から選択される、請求項８３に記載の組成。
【請求項８５】
前記少なくとも２つの反応性硬化剤が、第１の反応性硬化剤および第２の反応性硬化剤を含み、および、前記第１の反応性硬化剤および前記第２の反応性硬化剤が異なり、かつ、反応性ポリエチレン、メタクリル酸グリシジル（ＧＭＡ）、無水マレイン酸（ＭＡＨ）基、過酸化物、ｔｅｒｔ−ブチル過酸化ベンゾエート（ＴＢＰＢ）、脂環式のエポキシド、脂環式のジエポキシド、高分子ポリマー、高分子量ＥＰＤＭおよびＲＣＰポリプロピレンからなる群から選択される材料を含む、請求項２に記載の組成。
【請求項８６】
前記第１の反応性硬化剤が、メタクリル酸グリシジル、および、前記第２の反応性硬化剤が、無水マレイン酸である、請求項８５に記載の組成。
【請求項８７】
前記少なくとも２つの反応性硬化剤の各々が、約３．７５ｐｈｒの量で提供される、請求項２に記載の組成。
【請求項８８】
前記少なくとも２つの反応性硬化剤を置換するためのより高分子量のポリマーをさらに含む、請求項２に記載の組成。
【請求項８９】
前記より高分子量のポリマーが、高エチレンＥＰＤＭおよびＲＣＰポリプロピレンからなる群から選択される、請求項８８に記載の組成。
【請求項９０】
前記追加の可塑剤材料が、急速に再生可能な内容物を含み、ハロゲンおよびフタル酸塩を含まない非ブルーミング可塑剤である、請求項２に記載の組成。
【請求項９１】
前記追加の可塑剤は、約１５ｐｈｒの量で提供される、請求項２に記載の組成。
【請求項９２】
前記追加の可塑剤が、アルカン（１５〜４０の炭素）、環状パラフィン、鉱油、パラフィン油、高分子変性剤、サンオイル、植物油、大豆、亜麻仁油、とうもろこし油および上記のワックス代用品からなる油からなる群から選択される請求項２の組成。
【請求項９３】
前記高分子変性剤は、炭化水素流体である、請求項９２に記載の組成。
【請求項９４】
前記少なくとも１つの温度／熱安定剤は、約０．１〜０．４ｐｈｒの量で提供される、請求項３に記載の組成。
【請求項９５】
前記少なくとも１つの温度／熱安定剤が、亜リン酸エステル酸化防止剤／安定剤、チオジエチレンビス［３−（３，５−ジ−ｔｅｒｔ−ブチル−４−ヒドロキシフェニル）プロピオナート］、および上記のものの誘導体からなる群から選択される、請求項３に記載の組成。
【請求項９６】
前記着色剤が、約０．８ｐｈｒの量で提供される、請求項３に記載の組成。
【請求項９７】
前記着色剤が、純粋着色顔料である、請求項３に記載の組成。
【請求項９８】
前記潤滑剤が、ハロゲンおよびフタル酸塩を含まない不燃性潤滑剤を含む、請求項３に記載の組成。
【請求項９９】
前記潤滑剤が、遊離酸有機リン酸エステルである、請求項３に記載の組成。
【請求項１００】
前記潤滑剤が、約３〜４ｐｈｒの量で提供される、請求項３に記載の組成。
【請求項１０１】
前記組成が、シート押出加工、熱成形、射出成形、カレンダー加工、異型押出し、ブロー成形およびキャスティングからなる群から選択される方法によって製造される、請求項１に記載の組成。
【請求項１０２】
フローリングアクセサリーを製造するための組成であって、前記組成は、一緒に硬化されて前記組成を形成する、第１の配合および第２の配合を含んでおり、前記組成にはハロゲンを含まず、かつフタル酸塩を含まず、前記第１の配合は、ゴムベースエラストマー材料、第１のオレフィン重合体、高分子可塑剤、提供される前記第１のオレフィン重合体と異なるかまたは同じである少なくとも１つの第２のオレフィン重合体、難燃性システムであって、少なくとも１つの難燃性材料、防煙剤／チャー形成剤材料、および反発力減力剤／接着促進剤を含む難燃性システムを含み、および、前記第２の配合は、第１のオレフィン重合体、第１のオレフィン重合体と同じであるかまたは異なる第２のオレフィン重合体、高分子可塑剤、相容化剤、第１のおよび／または第２のオレフィン重合体と同じであるかまたは異なる少なくとも１つの第３のオレフィン重合体、耐久性促進剤、少なくとも１つの難燃性材料を含む難燃性システム、防煙剤／チャー形成剤材料、および安定剤を含み、ならびに、前記組成および前記組成で作られた前記フローリングアクセサリーが、非ＰＶＣ、無ハロゲン、無フタル酸塩、再処理可能であり、急速に再生可能な内容物を含み、および、前記組成成分は、保管中の長時間に渡っての接着力劣化を避けるように十分な接着性を出すように混合され、かつ、前記組成が、難燃であり、美しいフローリングアクセサリーを生産するために十分に柔らかく柔軟であるような割合で混合される、組成。
【請求項１０３】
前記第１の配合が、少なくとも１つの追加のゴムベース材料、少なくとも１つの温度／熱安定剤、少なくとも２つの反応性硬化剤、少なくとも１つの充填剤材料、少なくとも１つの添加、少なくとも１つの軽量化剤、安定剤、少なくとも１つの潤滑剤、および追加の可塑剤をさらに含み、前記組成が、商業的に押出可能であり、アミン促進剤、ビニルベンゼン、天然ゴムアレルゲン、硫黄、フタル酸塩、ハロゲンおよび／または牛海綿状脳症（ｅｎｃｅｐｈａｌｏｐｈｉｎｅｓ）を含んでいるゴム加工添加剤を含まないような配合の、請求項１０２に記載の組成。
【請求項１０４】
前記第２の配合が、着色剤、少なくとも１つの潤滑剤および温度安定剤をさらに含み、前記組成が、商業的に押出可能であり、アミン促進剤、ビニルベンゼン、天然ゴムアレルゲン、硫黄、フタル酸塩、ハロゲンおよび／または牛海綿状脳症（ｅｎｃｅｐｈａｌｏｐｈｉｎｅｓ）を含んでいるゴム加工添加剤を含まないような配合の、請求項１０２に記載の組成。
【国際調査報告】
2013525625.tif 000010